(57)【要約】本発明は、浸透性規定、粘度規定および／または実質的に揮発性溶媒を含まず、使用する界面活性剤によって温度依存性の界面粘度を制御して作製する各種浸透性規定などの舗装用瀝青の油中水型瀝青分散液を含有する舗装への利用に適した瀝青混合物に関する。本発明の瀝青混合物は、従来の加熱瀝青舗装混合物と同等かまたはそれ以上となる密度に締固めることができ、少なくとも養生速度が同じであり、従来よりも低温において耐荷性舗装や交通量の多い舗装の敷設を行うことに適している。
2009531565.tif 000002
【特許請求の範囲】
【請求項１】
瀝青分散液の全重量に対して約７５％〜約９５％の瀝青と、２６℃で水分濃度が０．１重量％未満において、瀝青と水との界面張力が４０ｄｙｎｅ／ｃｍ未満の界面活性剤パッケージを瀝青分散液全重量に対して約０．０５％〜約２％と、残りは水から成る油中水型瀝青分散液を瀝青混合物全重量に対して約２％〜約１０％と、
瀝青混合物全重量に対して約９０％〜約９８％の骨材および／または再生アスファルト舗装とから成る瀝青混合物。
【請求項２】
前記瀝青が、瀝青分散液全重量に対して約８５％〜約９５％であることを特徴とする請求項１に記載の混合物。
【請求項３】
前記界面活性剤パッケージが、瀝青分散液全重量に対して約０．０８％〜約０．５％であることを特徴とする請求項１に記載の混合物。
【請求項４】
前記界面活性剤パッケージが、瀝青分散液全重量に対して約０．１％〜約０．７５％であることを特徴とする請求項１に記載の混合物。
【請求項５】
前記瀝青が、天然瀝青、原油から得られる瀝青、分解工程で得られる石油ピッチ、コールタール、ポリマー改質瀝青、ゴム引き瀝青、再生タイヤ材料を含有するゴム引き瀝青、酸改質瀝青、ろう改質瀝青、およびそれらの混合物のうち少なくとも一つから成ることを特徴とする請求項１に記載の混合物。
【請求項６】
前記天然瀝青は、レーキアスファルト、レーキアスファルト誘導体、ギルソナイト、ギルソナイト誘導体、およびそれらの混合物のうち少なくとも一つから成ることを特徴とする請求項１に記載の混合物。
【請求項７】
前記瀝青は、非改質瀝青、改質瀝青、およびそれらの混合物のうち少なくとも一つから成ることを特徴とする請求項１に記載の混合物。
【請求項８】
前記改質瀝青は、天然ゴム、合成ゴム、プラストマー、熱可塑性樹脂、熱硬化性樹脂、エラストマー、およびそれらの混合物のうち少なくとも一つの添加剤を含有することを特徴とする請求項７に記載の混合物。
【請求項９】
前記改質瀝青は、スチレンブタジエンスチレン、スチレンブタジエンゴム、ポリイソプレン、ポリブチレン、ブタジエン・スチレンゴム、ビニールポリマー、エチレン酢酸ビニール、エチレン酢酸ビニル誘導体、含硫架橋剤、塩、酸改質剤、ろう改質剤、およびそれらの混合物のうち少なくとも一つの添加剤を含有することを特徴とする請求項７に記載の混合物。
【請求項１０】
前記酸改質剤は、トール油酸、蒸留トール油、粗トール油、トール油ピッチ、トール油酸のリン酸誘導体、トール油ピッチのリン酸誘導体、ポリリン酸、およびそれらの混合物のうち少なくとも一つから成ることを特徴とする請求項７に記載の混合物。
【請求項１１】
前記界面活性剤パッケージは、アニオン系界面活性剤、カチオン系界面活性剤、両性界面活性剤、非イオン性界面活性剤、およびそれらの混合物のうち少なくとも一つから成ることを特徴とする請求項１に記載の混合物。
【請求項１２】
前記アニオン系界面活性剤には、炭素数が１２〜２４の飽和脂肪酸、炭素数が１２〜２４の不飽和脂肪酸、アクリル酸、無水マレイン酸、フマル酸、ジエン、またはジエノフィルにより改質した炭素数が１２〜２４の不飽和脂肪酸、樹脂酸や、アクリル酸、無水マレイン酸、フマル酸、ジエン、またはジエノフィルにより改質した樹脂酸、天然樹脂高分子、ヴィンソル樹脂、ケブラコ樹脂、タンニン、リグニン高分子、ポリアクリル酸、ポリアクリル酸誘導体、スルホン酸アルキル、アルキルベンゼンスルホン酸、アルキル硫酸塩、アルキルホスホン酸、アルキルリン酸塩、フェノール樹脂、およびこれらの混合物のうち少なくとも一つから成ることを特徴とする請求項１１に記載の混合物。
【請求項１３】
前記アニオン系界面活性剤には、錯体、付加生成物、および（ｉ）天然樹脂高分子、ヴィンソル樹脂、ケブラコ樹脂、タンニン、およびリグニンのうち少なくとも一つと（ｉｉ）炭素数が１０〜２４の飽和脂肪酸、炭素数が１０〜２４の不飽和脂肪酸、およびアクリル酸、無水マレイン酸、フマル酸、ジエン、およびジエノフィルのうち少なくとも一つにより改質した炭素数が１０〜２４の不飽和脂肪酸のうち少なくとも一つとの反応により生成した縮合生成物、のうち少なくとも一つから成ることを特徴とする請求項１１に記載の混合物。
【請求項１４】
前記アニオン系界面活性剤は、硫酸塩、スルホン酸塩、リン酸塩、およびリグニン、天然樹脂高分子、ヴィンソル樹脂、ケブラコ樹脂、またはタンニンのうち少なくとも一つの化合物から成るホスホン酸誘導体のうち少なくともひとつから成ることを特徴とする請求項１１に記載の混合物。
【請求項１５】
前記アニオン系界面活性剤は、硫酸塩、スルホン酸塩、リン酸塩、またはホスホン酸誘導体のうち少なくとも一つから成り、前記ホスホン酸誘導体は、錯体、付加生成物、または（ｉ）天然樹脂高分子、ヴィンソル樹脂、ケブラコ樹脂、タンニン、およびリグニンのうち少なくとも一つと（ｉｉ）炭素数が１０〜２４の飽和脂肪酸、炭素数が１０〜２４の不飽和脂肪酸、およびアクリル酸、無水マレイン酸、フマル酸、ジエン、およびジエノフィルのうち少なくとも一つにより改質した炭素数が１０〜２４の不飽和脂肪酸のうち少なくとも一つとの反応により生成した縮合生成物から成ることを特徴とする請求項１１に記載の混合物。
【請求項１６】
前記両性界面活性剤には、（ｉ）アクリル酸、無水マレイン酸、フマル酸、ジエン、およびジエノフィルのうち少なくとも一つにより炭素数が１２〜２４の脂肪酸を改質し、（ｉｉ）その改質して出来た生成物をポリエチレンポリアミン、炭素数が１２〜２４のアルキルアミドプロピルハロゲン化物メチルカルボン酸ベタインリチウム、炭素数が１２〜２４のアルキルアミドプロピルハロゲン化物メチルカルボン酸ベタインナトリウム、炭素数が１２〜２４のアルキルアミドプロピルハロゲン化物メチルカルボン酸ベタインカリウム、炭素数が１２〜２４のアルキルアミドプロピルハロゲン化物リン酸ベタインリチウム、炭素数が１２〜２４のアルキルアミドプロピルハロゲン化物リン酸ベタインナトリウム、炭素数が１２〜２４のアルキルアミドプロピルハロゲン化物リン酸ベタインカリウム、炭素数が１２〜２４のアルキルアミドプロピルハロゲン化物硫酸ベタインリチウム、炭素数が１２〜２４のアルキルアミドプロピルハロゲン化物硫酸ベタインナトリウム、および炭素数が１２〜２４のアルキルアミドプロピルハロゲン化物硫酸ベタインカリウムのうち少なくとも一つと反応させることにより得られる生成物のうち少なくとも一つから成ることを特徴とする請求項１１に記載の混合物。
【請求項１７】
前記カチオン系界面活性剤には、（ｉ）炭素数が１２〜２４の脂肪酸を、アクリル酸、無水マレイン酸、フマル酸、ジエン、およびジエノフィルのうち少なくとも一つを用いて改質し、（ｉｉ）その改質して出来た生成物をポリアルキレンポリアミンと反応させることにより得られる脂肪族イミドアミン、（ｉ）アクリル酸、無水マレイン酸、フマル酸、ジエン、およびジエノフィルのうち少なくとも一つにより炭素数が１２〜２４の脂肪酸を改質し、（ｉｉ）その改質して出来た生成物をポリアルキレンポリアミン、炭素数が１２〜２４の飽和アルキルモノアミン、炭素数が１２〜２４の不飽和アルキルモノアミン、炭素数が１２〜２４の飽和アルキルポリプロピレンポリアミン、炭素数が１２〜２４の不飽和アルキルポリプロピレンポリアミンのうち少なくとも一つと反応させることにより得られる脂肪族アミドアミン、炭素数が１２〜２４の飽和アルキルモノアミンをエチレンオキサイドまたはプロピレンオキサイドのうち少なくとも一つにより改質して得られるポリオキシエチレン誘導体、炭素数が１２〜２４の不飽和アルキルモノアミンをエチレンオキサイドまたはプロピレンオキサイドのうち少なくとも一つにより改質して得られるポリオキシエチレン誘導体、炭素数が１２〜２４の飽和アルキルポリプロピレンポリアミンをエチレンオキサイドまたはプロピレンオキサイドのうち少なくとも一つにより改質して得られるポリオキシエチレン誘導体、炭素数が１２〜２４の不飽和アルキルポリプロピレンポリアミンをエチレンオキサイドまたはプロピレンオキサイドのうち少なくとも一つにより改質して得られるポリオキシエチレン誘導体、炭素数が１２〜２４の飽和アルキルアリルモノアミン、炭素数が１２〜２４の不飽和アルキルアリルモノアミン、炭素数が１２〜２４の飽和アルキルアリルポリプロピレンポリアミン、炭素数が１２〜２４の不飽和アルキルアリルポリプロピレンポリアミン、炭素数が１２〜２４の飽和第４級アミン、炭素数が１２〜２４の不飽和第４級アミン、タンニンのアミン誘導体、フェノール樹脂のアミン誘導体、リグニンのアミン誘導体、アミン改質ポリアクリレート、およびそれらの混合物のうち少なくとも一つから成ることを特徴とする請求項１１に記載の混合物。
【請求項１８】
前記カチオン系界面活性剤は、炭素数が１２〜２４の飽和アルキルモノアミン、炭素数が１２〜２４の不飽和アルキルモノアミン、炭素数が１２〜２４の飽和アルキルポリプロピレンポリアミン、炭素数が１２〜２４の不飽和アルキルポリプロピレンポリアミン、およびそれらの混合物のうち少なくとも一つから成ることを特徴とする請求項１１に記載の混合物。
【請求項１９】
前記カチオン界面活性剤は、炭素数が１２〜２４の飽和または不飽和アルキルモノアミンのうちから少なくとも一つと、炭素数が１２〜２４の飽和または不飽和アルキルポリプロピレンポリアミンのうちから少なくとも一つとを混合したものであることを特徴とする請求項１１に記載の混合物。
【請求項２０】
前記非イオン系界面活性剤は、アルカノール型のアルキルアリルポリエチレンオキサイド誘導体、アルカノール型のポリプロピレンオキサイド誘導体、アルカノール型のポリエチレンオキサイド誘導体、分鎖、直鎖、または環状構造のアルカノール型のポリプロピレンオキサイド誘導体、ポリエトキシレート界面活性剤、ポリプロポキシレート界面活性剤、ソルビタンエステル、モノサッカリド誘導体、ポリサッカリド誘導体、プロテイン安定剤、物理的安定剤、およびそれらの混合物のうち少なくとも一つから成ることを特徴とする請求項１１に記載の混合物。
【請求項２１】
前記プロテイン安定剤は、カゼイン、アルブミン、およびそれらの混合物のうち少なくとも一つから成ることを特徴とする請求項２０に記載の混合物。
【請求項２２】
前記物理的安定剤は、フィロケイ酸ベントナイト、モンモリロナイト粘土、およびそれらの混合物のうち少なくとも一つから成ることを特徴とする請求項２０に記載の混合物。
【請求項２３】
前記非イオン系界面活性剤は、アルキルポリサッカリド、アルキルフェノールアルコキシレート、脂肪族アルコールエトキシレート、飽和脂肪酸プロポキシレート、不飽和脂肪酸プロポキシレート、エスシノール酸のエトキシレート、ヒマシ油のエトキシレート、エスシノール酸のプロポキシレート、およびひまし油のプロポキシレートのうち少なくとも一つから成り、エトキシレートは直鎖、分鎖、または環状構造であり、プロポキシレートは直鎖、分鎖、または環状構造であることを特徴とする請求項１１に記載の混合物。
【請求項２４】
前記界面活性剤パッケージは、ポリエチレンポリプロピレンブロック共重合体、ヒドロキシポリオキシエチレン・ポリオキシプロピレン・ポリオキシエチレン・ブロック共重合体、１，２−プロピレングリコールエトキシレート、１，２−プロピレングリコールプロポキシレート、および分子量が３００ｇ／ｍｏｌを超えるエチレンオキサイドおよびプロピレンオキサイドの合成ブロック共重合体のうち少なくとも一つから成ることを特徴とする請求項１に記載の混合物。
【請求項２５】
前記界面活性剤パッケージは、デシルアルコールエトキシレート、キャスターオイルエトキシレート、ケトオレイルアルコールエトキシレート、エトキシレートアルカノールアミド、脂肪族アルコールアルコキシレート、ジノニルフェノールエトキシレート、ノニルフェノールエトキシレート、ソルビタンエステルエトキシレート、アルキルエーテル硫酸塩、モノアルキルスルホスクシナメート、アルキルフェノールエーテル硫酸塩、脂肪族アルコール硫酸塩、ジアルキルスルホコハク酸、アルキルエーテルリン酸塩、アルキルフェノールエーテルリン酸塩、アルキルナフタレンスルホン酸、α−オレフィンスルホン酸、アルキルベンゼンスルホン酸およびその塩、アルキル両性（ジ）アセテート、アルキルベタイン、アルキルポリサッカリド、アルキルアミンエトキシレート、アミンオキシド、およびそれらの混合物のうち少なくとも一つから成ることを特徴とする請求項１に記載の混合物。
【請求項２６】
前記界面活性剤パッケージは、アクリル酸、アルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン、ジエン、ヒドロキシレートプロペン、ポリヒドロキシレートポリアルケン、ハロゲン化エチレン、ハロゲン化プロピレン、およびハロゲン化アルキリデンのうち少なくとも一つのモノマーから成るオリゴマー、コオリゴマー、ターシャリーオリゴマー、テトラオリゴマー、ホモポリマー、コポリマー、ターシャリーポリマー、またはテトラポリマーのうち少なくとも一つから成ることを特徴とする請求項１に記載の混合物。
【請求項２７】
前記界面活性剤パッケージは、アクリル酸、アルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン、ジエン、ヒドロキシレートプロペン、ポリヒドロキシレートポリアルケン、ハロゲン化エチレン、ハロゲン化プロピレン、およびハロゲン化アルキリデンのうち少なくとも一つのモノマーから成るオリゴマー、コオリゴマー、ターシャリーオリゴマー、テトラオリゴマー、ホモポリマー、コポリマー、ターシャリーポリマー、またはテトラポリマーのうち少なくとも一つから成るリチウム、ナトリウム、カリウム、マグネシウム、カルシウム、アンモニウム、およびアルキルアンモニウム塩のうち少なくとも一つから成ることを特徴とする請求項１に記載の混合物。
【請求項２８】
前記界面活性剤パッケージは、（ｉ）ハロゲン化水素、カルボン酸、およびリン酸のうち少なくとも一つと（ｉｉ）アクリル酸、アルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン、ジエン、ヒドロキシレートプロペン、ポリヒドロキシレートポリアルケン、ハロゲン化エチレン、ハロゲン化プロピレン、およびハロゲン化アルキリデンのうち少なくとも一つのモノマーから成るオリゴマー、コオリゴマー、ターシャリーオリゴマー、テトラオリゴマー、ホモポリマー、コポリマー、ターシャリーポリマー、またはテトラポリマーのうち少なくとも一つを反応させて得られる塩から成ることを特徴とする請求項１に記載の混合物。
【請求項２９】
前記界面活性剤パッケージは、オリゴマーエチレンアミン、オリゴマーポリプロピレンアミン、ヘキサメチレンジアミン、ビスヘキサメチレンジアミン、ポリエチレンポリアミン、ポリプロピレンポリアミン、ポリエチレン／ポリプロピレンポリアミン、ポリアルキレンポリアミンの製造からの蒸留残滓、および高級ポリアルキレンポリアミンのうち少なくとも一つから成ることを特徴とする請求項１に記載の混合物。
【請求項３０】
前記界面活性剤パッケージは、（ｉ）ハロゲン化水素、カルボン酸、およびリン酸のうち少なくとも一つと（ｉｉ）オリゴマーエチレンアミン、オリゴマーポリプロピレンアミン、ヘキサメチレンジアミン、ビスヘキサメチレンジアミン、ポリエチレンポリアミン、ポリプロピレンポリアミン、ポリエチレン／ポリプロピレンポリアミン、ポリアルキレンポリアミンの製造からの蒸留残滓、および高級ポリアルキレンポリアミンのうち少なくとも一つとを反応させて得られる塩から成ることを特徴とする請求項１に記載の混合物。
【請求項３１】
前記界面活性剤パッケージは、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミンの製造からの蒸留残滓、および高級ポリアルキレンポリアミンのうち少なくとも一つからなるモノエトキシ化、ポリエトキシ化、モノプロピル化、またはポリプロピル化凝縮物のうち少なくとも一つから成ることを特徴とする請求項１に記載の混合物。
【請求項３２】
前記界面活性剤パッケージは、（ｉ）ハロゲン化水素、カルボン酸、およびリン酸のうち少なくとも一つと（ｉｉ）オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリアルキレンポリアミンの製造からの蒸留残滓、および高級ポリアルキレンポリアミンうち少なくとも一つからなるモノエトキシ化、ポリエトキシ化、モノプロピル化、またはポリプロピル化凝縮物のうち少なくとも一つとを反応させて得られる塩から成ることを特徴とする請求項１に記載の混合物。
【請求項３３】
前記界面活性剤パッケージは、ヒドロキシルアルキルアミンのホモログを含有することを特徴とする請求項１に記載の混合物。
【請求項３４】
前記界面活性剤パッケージは、（ｉ）ヒドロキシアルキルアミンのホモログと（ｉｉ）ハロゲン化水素、カルボン酸、およびリン酸のうち少なくとも一つとの反応により得られる塩を含有することを特徴とする請求項１に記載の混合物。
【請求項３５】
前記界面活性剤パッケージは、炭素数３６の二量体脂肪酸および炭素数５４の三量体脂肪酸のうち少なくとも一つを含有することを特徴とする請求項１に記載の混合物。
【請求項３６】
前記界面活性剤パッケージは、炭素数３６の二量体脂肪酸と、オリゴマーエチレンアミン、ポリエチレンポリアミン、オリゴマープロピルアミン、ポリプロピレンポリアミン、ポリアルキレンポリアミンの製造からの蒸留残滓、および高級ポリアルキレンポリアミンのうち少なくとも一つからなる高分子縮合生成物を含有することを特徴とする請求項１に記載の混合物。
【請求項３７】
前記界面活性剤パッケージは、（ｉ）ハロゲン化水素、カルボン酸、およびリン酸のうち少なくとも一つと（ｉｉ）炭素数３６の二量体脂肪酸と、オリゴマーエチレンアミン、ポリエチレンポリアミン、オリゴマープロピルアミン、ポリプロピレンポリアミン、ポリアルキレンポリアミンの製造からの蒸留残滓、および高級ポリアルキレンポリアミンのうち少なくとも一つからなる高分子縮合生成物のうち少なくとも一つとを反応させて得られる塩を含有することを特徴とする請求項１に記載の混合物。
【請求項３８】
前記界面活性剤パッケージは、炭素数５４の三量体脂肪酸と、オリゴマーエチレンアミン、ポリエチレンポリアミン、オリゴマープロピルアミン、ポリプロピレンポリアミン、ポリアルキレンポリアミンの製造からの蒸留残滓、および高級ポリアルキレンポリアミンのうち少なくとも一つからなる高分子縮合生成物を含有することを特徴とする請求項１に記載の混合物。
【請求項３９】
前記界面活性剤パッケージは、（ｉ）ハロゲン化水素、カルボン酸、およびリン酸のうち少なくとも一つと（ｉｉ）炭素数５４の三量体脂肪酸と、オリゴマーエチレンアミン、ポリエチレンポリアミン、オリゴマープロピルアミン、ポリプロピレンポリアミン、ポリアルキレンポリアミンの製造からの蒸留残滓、および高級ポリアルキレンポリアミンのうち少なくとも一つからなる高分子縮合生成物とを反応させて得られる塩を含有することを特徴とする請求項１に記載の混合物。
【請求項４０】
前記界面活性剤パッケージは、ヒドロキシステアリン酸、ヒドロキシステアリン酸のオリゴマー、および高分子ヒドロキシステアリン酸のうち少なくとも一つを含有することを特徴とする請求項１に記載の混合物。
【請求項４１】
前記界面活性剤パッケージは、（ｉ）エチレンアミン、プロピレンアミン、エチレン／プロピレンアミン、オリゴマーエチレンアミン、ポリエチレンポリアミン、オリゴマープロピレンアミン、ポリアルキレンポリアミンの製造からの蒸留残滓、および高級ポリアルキレンポリアミンのうち少なくとも一つと（ｉｉ）ヒドロキシステアリン酸、ヒドロキシステアリン酸のオリゴマー、および高分子ヒドロキシステアリン酸のうち少なくとも一つとを反応させてできる高分子縮合生成物を含有することを特徴とする請求項１に記載の混合物。
【請求項４２】
前記界面活性剤パッケージは、（ｉ）ヒドロキシステアリン酸、ヒドロキシステアリン酸のオリゴマー、および高分子ヒドロキシステアリン酸のうち少なくとも一つと（ｉｉ）リチウム水酸化物、ナトリウム水酸化物、カリウム水酸化物、またはルイス酸塩基のうち少なくとも一つによる高分子縮合生成物を含有することを特徴とする請求項１に記載の混合物。
【請求項４３】
請求項１に記載の混合物において、前記界面活性剤パッケージは下記の構造（Ｉ）をもつ炭素数が１２〜２４の脂肪族アミンによるエトキシトリメチレンアミン誘導体を含有し、Rは直鎖、分鎖、または環状構造をもつ炭素数が１２〜２４の飽和または不飽和の脂肪族部分を示し、ｘとｙの合計は２以上で、ａとｂはそれぞれ０以上である。
【化１】
2009531565.tif 000005
【請求項４４】
前記界面活性剤パッケージは、（ｉ）ヒドロキシステアリン酸、ヒドロキシステアリン酸のオリゴマー、および高分子ヒドロキシステアリン酸のうち少なくとも一つと（ｉｉ）構造（Ｉ）をもつ炭素数が１２〜２４の脂肪族アミンによるエトキシトリメチレンアミン誘導体のうち少なくとも一つによる高分子縮合物を含有することを特徴とする請求項１に記載の混合物。
【請求項４５】
請求項１に記載の混合物において、前記界面活性剤パッケージは下記の構造（ＩＩ）をもつ炭素数が１２〜２４の脂肪族アミンによるプロポキシトリメチレンアミン誘導体を含有し、Ｒは直鎖、分鎖、または環状構造をもつ炭素数が１２〜２４の飽和または不飽和の脂肪族部分を示し、ｘとｙの合計は２以上で、ａとｂはそれぞれ０以上である。
【化２】
2009531565.tif 000006
【請求項４６】
前記界面活性剤パッケージは、（ｉ）ヒドロキシステアリン酸、ヒドロキシステアリン酸のオリゴマー、および高分子ヒドロキシステアリン酸のうち少なくとも一つと（ｉｉ）構造（ＩＩ）をもつ炭素数が１２〜２４の脂肪族アミンによるプロポキシトリメチレンアミン誘導体のうち少なくとも一つによる高分子縮合物を含有することを特徴とする請求項１に記載の混合物。
【請求項４７】
請求項１に記載の混合物において、前記界面活性剤パッケージは下記に示す構造（ＩＩＩ）をもつ脂肪族ジアルキルアミンを含有し、Ｒ１およびＲ２はそれぞれ、直鎖、分鎖、または環状構造をもつ炭素数が１２〜２４の飽和または不飽和脂肪族部分である。
【化３】
2009531565.tif 000007
【請求項４８】
前記界面活性剤パッケージは、（ｉ）ハロゲン化水素、カルボン酸、およびリン酸のうち少なくとも一つと（ｉｉ）構造（ＩＩＩ）をもつ炭素数が１２〜２４の飽和または不飽和脂肪族ジアルキルアミンのうち少なくとも一つとの反応により得られる塩を含有することを特徴とする請求項１に記載の混合物。
【請求項４９】
請求項１に記載の混合物において、前記界面活性剤パッケージは、下記に示す構造（ＩＶ）をもつ第４級アミンを含有し、Ｒ１およびＲ２はそれぞれ、直鎖、分鎖、環状の炭素数が１２〜２４の飽和または不飽和脂肪族部分であり、Ｒ３およびＲ４はメチルまたは直鎖、分鎖、および環状構造をもつ炭素数が１２〜２４の飽和または不飽和脂肪族部分の高級ホモログである。
【化４】
2009531565.tif 000008
【請求項５０】
前記界面活性剤パッケージは、（ｉ）ハロゲン化水素、カルボン酸、およびリン酸のうち少なくとも一つと（ｉｉ）構造（ＩＶ）をもつ炭素数が１２〜２４の飽和または不飽和脂肪族アルキル第４級アミンのうち少なくとも一つとの反応により得られる塩を含有することを特徴とする請求項１に記載の混合物。
【請求項５１】
請求項１に記載の混合物において、前記界面活性剤パッケージは、下記に示す構造（Ｖ）をもつ第４級アミンを含有し、Ｒ１およびＲ２は、それぞれ直鎖、分鎖、環状構造をもつ炭素数が１２〜２４の飽和または不飽和脂肪族部分であり、Ｒ３およびＲ４はエトキシ部分、プロポキシ部分、またはそれらの混合物である。
【化５】
2009531565.tif 000009
【請求項５２】
前記界面活性剤パッケージは、（ｉ）ハロゲン化水素、カルボン酸、およびリン酸のうち少なくとも一つと（ｉｉ）構造（Ｖ）をもつ炭素数が１２〜２４の飽和または不飽和脂肪族アルキル第４級アミンのうち少なくとも一つとの反応により得られる塩を含有することを特徴とする請求項１に記載の混合物。
【請求項５３】
前記界面活性剤パッケージは、ポリアルキレンポリアミンと、直鎖、分鎖、または環状の炭素数が１２〜２４の飽和脂肪酸と直鎖、分鎖、または環状の炭素数が１２〜２４の不飽和脂肪酸をアクリル酸、無水マレイン酸、フマル酸、ジエン、およびジエノフィルのうち少なくとも一つを用いて改質して得られる付加化合物との反応により形成されるビスアミドを含有することを特徴とする請求項１に記載の混合物。
【請求項５４】
前記界面活性剤パッケージは、（ｉ）ハロゲン化水素、カルボン酸、およびリン酸のうち少なくとも一つと（ｉｉ）ポリアルキレンポリアミンと、直鎖、分鎖、または環状の炭素数が１２〜２４の飽和脂肪酸や直鎖、分鎖、または環状の炭素数が１２〜２４の不飽和脂肪酸をアクリル酸、無水マレイン酸、フマル酸、ジエン、およびジエノフィルのうち少なくとも一つを用いて改質して得られる付加化合物との反応により形成されるビスアミドとの反応により得られる塩を含有することを特徴とする請求項１に記載の混合物。
【請求項５５】
前記界面活性剤パッケージは、ジアルキルアリルアミンを含有することを特徴とする請求項１に記載の混合物。
【請求項５６】
前記界面活性剤パッケージは、ハロゲン化水素、カルボン酸、およびリン酸のうち少なくとも一つと、ジアルキルアリルアミンとを反応させて得られる塩を含有することを特徴とする請求項１に記載の混合物。
【請求項５７】
前記界面活性剤パッケージは、２６℃で水分濃度が０．１重量％未満において、瀝青と水分間の界面張力が４０ｄｙｎｅ／ｃｍ未満であることを特徴とする請求項１に記載の混合物。
【請求項５８】
前記界面活性剤パッケージは、２６℃で水分濃度が０．１重量％未満において、瀝青と水分との界面張力が３０ｄｙｎｅ／ｃｍ未満であることを特徴とする請求項１に記載の混合物。
【請求項５９】
前記界面活性剤パッケージは、２６℃で水分濃度が０．１重量％未満において、瀝青と水分との界面張力が２０ｄｙｎｅ／ｃｍ未満であることを特徴とする請求項１に記載の混合物。
【請求項６０】
前記界面活性剤パッケージは、２６℃で水分濃度が０．１重量％未満において、瀝青と水分との界面張力が１０ｄｙｎｅ／ｃｍ未満であることを特徴とする請求項１に記載の混合物。
【請求項６１】
前記界面活性剤パッケージは、２６℃で水分濃度が０．１重量％未満において、瀝青と水分との界面張力が５ｄｙｎｅ／ｃｍ未満であることを特徴とする請求項１に記載の混合物。
【請求項６２】
前記油中水型瀝青分散液は、分散液全重量の４％以下の有機溶媒を含有することを特徴とする請求項１に記載の混合物。
【請求項６３】
前記油中水型瀝青分散液は、分散液全重量の１％以下の有機溶媒を含有することを特徴とする請求項１に記載の混合物。
【請求項６４】
前記骨材は、密粒度骨材、ギャップ粒度骨材、開粒度骨材、砕石マトリックス骨材、再生合材、再生シングル屋根板、およびそれらの混合物のうち少なくとも一つから成ることを特徴とする請求項１に記載の混合物。
【請求項６５】
請求項１に記載の混合物はさらに、加工性の改善または性能向上を目的として添加剤を含有することを特徴とする請求項１に記載の混合物。
【請求項６６】
前記油中水型分散液は、高せん断コロイドミル分散、高せん断スタティック型ミキサー分散、高せん断ロトミキサー分散、位相反転工程で瀝青プロセス流へ水を注入する高せん断分散、およびそれらの複合のうち少なくとも一つにより構成される高せん断混合工程により製造されることを特徴とする請求項１に記載の混合物。
【請求項６７】
請求項１に記載の混合物は、約０℃〜約１２０℃において敷設する表面に用いられることを特徴とする請求項１に記載の混合物。
【請求項６８】
請求項１に記載の混合物は、約８５℃〜約１００℃において敷設する表面に用いられることを特徴とする請求項１に記載の混合物。
【請求項６９】
請求項１に記載の混合物は、約８５℃〜約９５℃において敷設する表面に用いられることを特徴とする請求項１に記載の混合物。
【請求項７０】
請求項１に記載の瀝青混合物を含有する舗装用の薄い敷きならし厚のオーバレイ。
【請求項７１】
請求項１に記載の瀝青混合物を含有する瀝青舗装用ブロック。
【請求項７２】
以下の（Ａ）（ｉ）〜（ｉｉｉ）から成る油中水型分散液を用意し、以下の（Ｂ）（ｉ）および（ｉｉ）を混合して約５０℃〜約１２０℃の瀝青混合物を製造することを特徴とする瀝青混合物の製造方法。
（Ａ）
（ｉ）瀝青分散液全重量に対して約７５％〜約９５％の瀝青
（ｉｉ）２６℃で水分濃度が０．１重量％未満において、瀝青と水との界面張力が４０ｄｙｎｅ／ｃｍ未満である界面活性剤パッケージを分散液全重量に対して約０．０５％〜約２％
（ｉｉｉ）残りは水分
（Ｂ）
（ｉ）約７５℃〜約９５℃である（Ａ）から得られた油中水型分散液を瀝青混合物全重量に対して約２％〜約１０％
（ｉｉ）約６０℃〜約１４０℃である骨材および／または再生合材を瀝青混合物全重量に対して約９０％〜約９８％
【請求項７３】
製造した瀝青混合物は約５５℃〜約１２０℃であることを特徴とする請求項７２に記載の製造方法。
【請求項７４】
製造した瀝青混合物は約６０℃〜約９５℃であることを特徴とする請求項７２に記載の製造方法。
【請求項７５】
前記（Ｂ）（ｉ）に記載の油中水型分散液は約８５℃〜約９５℃であることを特徴とする請求項７２に記載の製造方法。
【請求項７６】
前記（Ｂ）（ｉｉ）に記載の骨材および／または再生合材は約６０℃〜約１２０℃であることを特徴とする請求項７２に記載の製造方法。
【請求項７７】
前記油中水型瀝青分散液は、製造後、固定式または可動式アスファルト混合装置のうち少なくとも一つに直接運ばれ、前記混合装置は、ドラム式ミキサー、バッチ式混和機、二層式ミキサー、およびそれらの複合装置のうち少なくとも一つからなり、可動式混合装置はその場作業または現場作業で用いられる装置を含むことを特徴とする請求項７２に記載の製造方法。
【請求項７８】
少なくとも一層が、以下の（ａ）および（ｂ）から成る瀝青混合物である舗装道路。
（ａ）次の（ｉ）〜（ｉｉｉ）から成る分散液により構成される油中水型分散液を瀝青混合物の全重量に対して約２％〜約１０％
（ｉ）瀝青分散液全重量に対して約７５％〜約９５％の瀝青
（ｉｉ）２６℃で水分濃度が０．１重量％未満において、瀝青と水との界面張力が４０ｄｙｎｅ／ｃｍ未満である界面活性剤を瀝青分散液全重量に対して約０．０５％〜約２％
（ｉｉｉ）残りは水分
（ｂ）瀝青混合物の全重量に対して約９０％〜約９８％の骨材および／または再生合材
【請求項７９】
前記分散液中の瀝青が、瀝青分散液全重量に対して約８５％〜約９５％であることを特徴とする請求項７８に記載の舗装道路。
【請求項８０】
前記分散液中の界面活性剤パッケージが、瀝青分散液全重量に対して約０．０８％〜約０．５％であることを特徴とする請求項７８に記載の舗装道路。
【請求項８１】
前記分散液中の界面活性剤パッケージが、瀝青分散液全重量に対して約０．１％〜約０．７５％であることを特徴とする請求項７８に記載の舗装道路。
【請求項８２】
前記瀝青が、天然瀝青、原油から得られる瀝青、分解工程で得られる石油ピッチ、コールタール、ポリマー改質瀝青、ゴム引き瀝青、再生タイヤ材料を含有するゴム引き瀝青、酸改質瀝青、ろう改質瀝青、およびそれらの混合物のうち少なくとも一つから成ることを特徴とする請求項７８に記載の舗装道路。
【請求項８３】
前記天然瀝青は、レーキアスファルト、レーキアスファルト誘導体、ギルソナイト、ギルソナイト誘導体、およびそれらの混合物のうち少なくとも一つから成ることを特徴とする請求項８２に記載の舗装道路。
【請求項８４】
前記瀝青は、非改質瀝青、改質瀝青、およびそれらの混合物のうち少なくとも一つから成ることを特徴とする請求項７８に記載の舗装道路。
【請求項８５】
前記改質瀝青は、天然ゴム、合成ゴム、プラストマー、熱可塑性樹脂、熱硬化性樹脂、エラストマー、およびそれらの混合物のうち少なくとも一つの添加剤から成ることを特徴とする請求項８４に記載の舗装道路。
【請求項８６】
前記改質瀝青は、スチレンブタジエンスチレン、スチレンブタジエンゴム、ポリイソプレン、ポリブチレン、ブタジエン・スチレンゴム、ビニールポリマー、エチレン酢酸ビニール、エチレン酢酸ビニル誘導体、含硫架橋剤、酸改質剤、ろう改質剤、およびそれらの混合物のうち少なくとも一つの添加剤から成ることを特徴とする請求項８４に記載の舗装道路。
【請求項８７】
前記酸改質剤は、トール油酸、粗トール油、トール油ピッチ、トール油酸のリン酸誘導体、トール油ピッチのリン酸誘導体、ポリリン酸、およびそれらの混合物のうち少なくとも一つから成ることを特徴とする請求項８６に記載の舗装道路。
【請求項８８】
前記界面活性剤パッケージは、アニオン系界面活性剤、カチオン系界面活性剤、両性界面活性剤、非イオン性界面活性剤、およびそれらの混合物のうち少なくとも一つから成ることを特徴とする請求項７８に記載の舗装道路。
【請求項８９】
前記アニオン系界面活性剤には、炭素数が１２〜２４の飽和脂肪酸、炭素数が１２〜２４の不飽和脂肪酸、アクリル酸、無水マレイン酸、フマル酸、ジエン、およびジエノフィルの少なくとも一つにより改質した炭素数が１２〜２４の不飽和脂肪酸、樹脂酸や、アクリル酸、無水マレイン酸、フマル酸、ジエン、およびジエノフィルの少なくとも一つにより改質した樹脂酸、天然樹脂高分子、ヴィンソル樹脂、ケブラコ樹脂、タンニン、リグニン高分子、ポリアクリル酸、ポリアクリル酸誘導体、スルホン酸アルキル、アルキルベンジルスルホン酸、アルキル硫酸塩、アルキルホスホン酸塩、アルキルリン酸塩、フェノール樹脂、およびこれらの混合物のうち少なくとも一つから成ることを特徴とする請求項８８に記載の舗装道路。
【請求項９０】
前記アニオン系界面活性剤には、（ｉ）天然樹脂高分子、ヴィンソル樹脂、ケブラコ樹脂、タンニン、およびリグニンのうち少なくとも一つと（ｉｉ）炭素数が１０〜２４の飽和脂肪酸、炭素数が１０〜２４の不飽和脂肪酸、およびアクリル酸、無水マレイン酸、フマル酸、ジエン、およびジエノフィルのうち少なくとも一つにより改質した炭素数が１０〜２４の不飽和脂肪酸のうち少なくとも一つが反応することにより生成された錯体、付加生成物、および縮合生成物のうち少なくとも一つから成ることを特徴とする請求項８８に記載の舗装道路。
【請求項９１】
前記アニオン系界面活性剤は、リグニン、天然樹脂高分子、ヴィンソル樹脂、ケブラコ樹脂、タンニンのうち少なくとも一つの化合物から成る硫酸塩、スルホン酸塩、リン酸塩、およびホスホン酸誘導体のうち少なくとも一つから成ることを特徴とする請求項８８に記載の舗装道路。
【請求項９２】
前記アニオン系界面活性剤は、（ｉ）天然樹脂高分子、ヴィンソル樹脂、ケブラコ樹脂、タンニン、およびリグニンのうち少なくとも一つと（ｉｉ）炭素数が１０〜２４の飽和脂肪酸、炭素数が１０〜２４の不飽和脂肪酸、およびアクリル酸、無水マレイン酸、フマル酸、ジエン、およびジエノフィルのうち少なくとも一つにより改質した炭素数が１０〜２４の不飽和脂肪酸のうち少なくとも一つが反応することにより生成された錯体、付加生成物、および縮合生成物の硫酸塩、スルホン酸塩、リン酸塩、およびホスホン酸誘導体のうち少なくとも一つから成ることを特徴とする請求項８８に記載の舗装道路。
【請求項９３】
前記両性界面活性剤には、（ｉ）アクリル酸、無水マレイン酸、フマル酸、ジエン、およびジエノフィルのうち少なくとも一つにより炭素数が１２〜２４の脂肪酸を改質し、（ｉｉ）改質した生成物をポリエチレンポリアミン、炭素数が１２〜２４のアルキルアミドプロピルハロゲン化物メチルカルボン酸ベタインリチウム、炭素数が１２〜２４のアルキルアミドプロピルハロゲン化物メチルカルボン酸ベタインナトリウム、炭素数が１２〜２４のアルキルアミドプロピルハロゲン化物メチルカルボン酸ベタインカリウム、炭素数が１２〜２４のアルキルアミドプロピルハロゲン化物リン酸ベタインリチウム、炭素数が１２〜２４のアルキルアミドプロピルハロゲン化物リン酸ベタインナトリウム、炭素数が１２〜２４のアルキルアミドプロピルハロゲン化物リン酸ベタインカリウム、炭素数が１２〜２４のアルキルアミドプロピルハロゲン化物硫酸ベタインリチウム、炭素数が１２〜２４のアルキルアミドプロピルハロゲン化物硫酸ベタインナトリウム、および炭素数が１２〜２４のアルキルアミドプロピルハロゲン化物硫酸ベタインカリウムのうち少なくとも一つと反応させることにより得られる生成物のうち少なくとも一つから成ることを特徴とする請求項８８に記載の舗装道路。
【請求項９４】
前記カチオン系界面活性剤には、（ｉ）炭素数が１２〜２４の脂肪酸を、アクリル酸、無水マレイン酸、フマル酸、ジエン、およびジエノフィルのうち少なくとも一つを用いて改質し、（ｉｉ）その改質して出来た生成物をポリアルキレンポリアミンと反応させることにより得られる脂肪族イミドアミン、（ｉ）アクリル酸、無水マレイン酸、フマル酸、ジエン、およびジエノフィルのうち少なくとも一つにより炭素数が１２〜２４の脂肪酸を改質し、（ｉｉ）その改質して出来た生成物をポリアルキレンポリアミン、炭素数が１２〜２４の飽和アルキルモノアミン、炭素数が１２〜２４の不飽和アルキルモノアミン、炭素数が１２〜２４の飽和アルキルポリプロピレンポリアミン、炭素数が１２〜２４の不飽和アルキルポリプロピレンポリアミンのうち少なくとも一つと反応させることにより得られる脂肪族アミドアミン、炭素数が１２〜２４の飽和アルキルモノアミンをエチレンオキサイドまたはプロピレンオキサイドのうち少なくとも一つにより改質して得られるポリオキシエチレン誘導体、炭素数が１２〜２４の不飽和アルキルモノアミンをエチレンオキサイドまたはプロピレンオキサイドのうち少なくとも一つにより改質して得られるポリオキシエチレン誘導体、炭素数が１２〜２４の飽和アルキルポリプロピレンポリアミンをエチレンオキサイドまたはプロピレンオキサイドのうち少なくとも一つにより改質して形成されるポリオキシエチレン誘導体、炭素数が１２〜２４の不飽和アルキルポリプロピレンポリアミンをエチレンオキサイドまたはプロピレンオキサイドのうち少なくとも一つにより改質して形成されるポリオキシエチレン誘導体、炭素数が１２〜２４の飽和アルキルアリルモノアミン、炭素数が１２〜２４の不飽和アルキルアリルモノアミン、炭素数が１２〜２４の飽和アルキルアリルポリプロピレンポリアミン、炭素数が１２〜２４の不飽和アルキルアリルポリプロピレンポリアミン、炭素数が１２〜２４の飽和第４級アミン、炭素数が１２〜２４の不飽和第４級アミン、タンニンのアミン誘導体、フェノール樹脂のアミン誘導体、リグニンのアミン誘導体、アミン改質ポリアクリレート、およびそれらの混合物のうち少なくとも一つから成ることを特徴とする請求項８８に記載の舗装道路。
【請求項９５】
前記カチオン系界面活性剤は、炭素数が１２〜２４の飽和アルキルモノアミン、炭素数が１２〜２４の不飽和アルキルモノアミン、炭素数が１２〜２４の飽和アルキルポリプロピレンポリアミン、炭素数が１２〜２４の不飽和アルキルポリプロピレンポリアミン、およびその混合物のうち一つから成ることを特徴とする請求項８８に記載の舗装道路。
【請求項９６】
前記カチオン界面活性剤は、炭素数が１２〜２４の飽和または不飽和アルキルモノアミンのうちから少なくとも一つと、炭素数が１２〜２４の飽和または不飽和アルキルポリプロピレンポリアミンのうちから少なくとも一つとを混合したものであることを特徴とする請求項８８に記載の舗装道路。
【請求項９７】
前記非イオン系界面活性剤は、アルカノールのアルキルアリルポリエチレンオキサイド誘導体、アルカノールのポリプロピレンオキサイド誘導体、アルカノールのポリエチレンオキサイド誘導体、アルカノールのポリプロピレンオキサイド誘導体であってアルカノールが分鎖、直鎖、または環状構造であるもの、ポリエトキシ化界面活性剤、ポリプロポキシ化界面活性剤、ソルビタンエステル、モノサッカリド誘導体、ポリサッカリド誘導体、プロテイン安定剤、物理的安定剤、およびこれらの混合物のうち少なくとも一つから成ることを特徴とする請求項８８に記載の舗装道路。
【請求項９８】
前記プロテイン安定剤は、カゼイン、アルブミン、およびそれらの混合物のうち少なくとも一つから成ることを特徴とする請求項９７に記載の舗装道路。
【請求項９９】
前記物理的安定剤は、フィロケイ酸ベントナイト、モンモリロナイト粘土、およびそれらの混合物のうち少なくとも一つから成ることを特徴とする請求項９７に記載の舗装道路。
【請求項１００】
前記非イオン系界面活性剤は、アルキルポリサッカリドや、アルキルフェノールアルコキシレート、脂肪族アルコールエトキシレート、飽和脂肪酸プロポキシレート、不飽和脂肪酸プロポキシレート、エスシノール酸のエトキシレート、ヒマシ油のエトキシレート、エスシノール酸のプロポキシレート、ヒマシ油のプロポキシレートのうち少なくとも一つから成り、上記エトキシレートおよびプロポキシレートは、直鎖型、分鎖型、または環状型構造を有することを特徴とする請求項８８に記載の舗装道路。
【請求項１０１】
前記界面活性剤パッケージは、ポリエチレン−ポリプロピレンブロック共重合体、ヒドロキシポリオキシエチレン−ポリオキシプロピレン−ポリオキシエチレンブロック共重合体、１，２−プロピレングリコールエトキシレートおよび１，２−プロピレングリコールプロポキシレートのうち少なくとも一つと、分子量が３００ｇ／ｍｏｌを超えるエチレンオキサイドおよびプロピレンオキサイドの合成ブロック共重合体から成ることを特徴とする請求項７８に記載の舗装道路。
【請求項１０２】
前記界面活性剤パッケージは、デシルアルコールエトキシレート、キャスターオイルエトキシレート、ケトオレイルアルコールエトキシレート、エトキシレートアルカノールアミド、脂肪族アルコールアルコキシレート、ジノニルフェノールエトキシレート、ノニルフェノールエトキシレート、ソルビタンエステルエトキシレート、アルキルエーテル硫酸塩、モノアルキルスルホスクシンアマート（コハク酸アミド）、アルキルフェノールエーテル硫酸塩、脂肪族アルコール硫酸塩、ジアルキルスルホコハク酸塩、アルキルエーテルリン酸塩、アルキルフェノールエーテルリン酸塩、アルキルナフタレンスルホン酸塩、α−オレフィンスルホン酸塩、アルキルベンゼンスルホン酸およびその塩、アルキル両性（ジ）アセテート、アルキルベタイン、アルキルポリサッカリド、アルキルアミンエトキシレート、アミンオキシド、およびそれらの混合物のうち少なくとも一つから成ることを特徴とする請求項７８に記載の舗装道路。
【請求項１０３】
前記界面活性剤パッケージは、アクリル酸、アルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン類、ジエン、ヒドロキシレートプロペン、ポリヒドロキシレートポリアルケン、ハロゲン化エチレン、ハロゲン化プロピレン、および／またはハロゲン化アルキリデンのうち少なくとも一つのモノマーから成るオリゴマー、コオリゴマー、ターシャリーオリゴマー、テトラオリゴマー、ホモポリマー、コポリマー、ターポリマー、およびテトラポリマーのうち少なくとも一つから成ることを特徴とする請求項７８に記載の舗装道路。
【請求項１０４】
前記界面活性剤パッケージは、アクリル酸、アルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン類、ジエン、ヒドロキシレートプロペン、ポリヒドロキシレートポリアルケン、ハロゲン化エチレン、ハロゲン化プロピレン、およびハロゲン化アルキリデンのうち少なくとも一つのモノマーから成るオリゴマー、コオリゴマー、ターシャリーオリゴマー、テトラオリゴマー、ホモポリマー、コポリマー、ターポリマー、およびテトラポリマーのうち少なくとも一つから成るリチウム、ナトリウム、カリウム、マグネシウム、カルシウム、アンモニウム、およびアルキルアンモニウム塩のうち少なくとも一つから成ることを特徴と摺る請求項７８に記載の舗装道路。
【請求項１０５】
前記界面活性剤パッケージは、（ｉ）ハロゲン化水素、カルボン酸、およびリン酸のうち少なくとも一つと（ｉｉ）アクリル酸、アルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン類、ジエン、ヒドロキシレートプロペン、ポリヒドロキシレートポリアルケン、ハロゲン化エチレン、ハロゲン化プロピレン、およびハロゲン化アルキリデンのうち少なくとも一つのモノマーから成るオリゴマー、コオリゴマー、ターシャリーオリゴマー、テトラオリゴマー、ホモポリマー、コポリマー、ターポリマー、およびテトラポリマーのうち少なくとも一つとを反応させて得られる塩から成ることを特徴とする請求項７８に記載の舗装道路。
【請求項１０６】
前記界面活性剤パッケージは、オリゴマーエチレンアミン、オリゴマーポリプロピレンアミン、ヘキサメチレンジアミン、ビスヘキサメチレンジアミン、ポリエチレンポリアミン、ポリプロピレンポリアミン、ポリエチレン／ポリプロピレンポリアミン、ポリアルキレンポリアミンの製造における蒸留残滓、および高級ポリアルキレンポリアミンのうち少なくとも一つから成ることを特徴とする請求項７８に記載の舗装道路。
【請求項１０７】
前記界面活性剤パッケージは、（ｉ）ハロゲン化水素、カルボン酸、およびリン酸のうち少なくとも一つと（ｉｉ）オリゴマーエチレンアミン、オリゴマーポリプロピレンアミン、ヘキサメチレンジアミン、ビスヘキサメチレンジアミン、ポリエチレンポリアミン、ポリプロピレンポリアミン、ポリエチレン／ポリプロピレンポリアミン、ポリアルキレンポリアミンの製造における蒸留残滓、および高級ポリアルキレンポリアミンとを反応させて得られる塩から成ることを特徴とする請求項７８に記載の舗装道路。
【請求項１０８】
前記界面活性剤パッケージは、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミンの製造における蒸留残滓、および高級ポリアルキレンポリアミンのうち少なくとも一つのモノエトキシ化、ポリエトキシ化、モノプロピル化、またはポリプロピル化縮合物のうち少なくとも一つから成ることを特徴とする請求項７８に記載の舗装道路。
【請求項１０９】
前記界面活性剤パッケージは、（ｉ）ハロゲン化水素、カルボン酸、およびリン酸のうち少なくとも一つと（ｉｉ）オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミンの製造における蒸留残滓、および高級ポリアルキレンポリアミンのうち少なくとも一つのモノエトキシ化物、ポリエトキシ化物、モノプロピル化物、およびポリプロピル化縮合物のうち少なくとも一つを反応させて得られる塩から成ることを特徴とする請求項７８に記載の舗装道路。
【請求項１１０】
前記界面活性剤パッケージは、ヒドロキシルアルキルアミンのホモログからなることを特徴とする請求項７８に記載の舗装道路。
【請求項１１１】
前記界面活性剤パッケージは、（ｉ）ヒドロキシアルキルアミンのホモログと（ｉｉ）ハロゲン化水素、カルボン酸、およびリン酸のうち少なくとも一種との反応により得られる塩からなることを特徴とする請求項７８に記載の舗装道路。
【請求項１１２】
前記界面活性剤パッケージは、炭素数３６の二量体脂肪酸および炭素数５４の三量体脂肪酸のうち少なくとも一つからなることを特徴とする請求項７８に記載の舗装道路。
【請求項１１３】
前記界面活性剤パッケージは、炭素数３６の二量体脂肪酸を、オリゴマーエチレンアミン、ポリエチレンポリアミン、オリゴマープロピルアミン、ポリプロピレンポリアミン、ポリアルキレンポリアミンの製造における蒸留残滓、および高級ポリアルキレンポリアミンのうち少なくとも一つと反応させてできる高分子縮合生成物からなることを特徴とする請求項７８に記載の舗装道路。
【請求項１１４】
前記界面活性剤パッケージは、（ｉ）ハロゲン化水素、カルボン酸、およびリン酸のうち少なくとも一つと（ｉｉ）炭素数３６の二量体脂肪酸と、オリゴマーエチレンアミン、ポリエチレンポリアミン、オリゴマープロピルアミン、ポリプロピレンポリアミン、ポリアルキレンポリアミンの製造における蒸留残滓、および高級ポリアルキレンポリアミンのうち少なくとも一つとを反応させてできる高分子縮合生成物のうち少なくとも一つとを反応させて得られる塩からなることを特徴とする請求項７８に記載の舗装道路。
【請求項１１５】
前記界面活性剤パッケージは、炭素数５４の三量体脂肪酸と、オリゴマーエチレンアミン、ポリエチレンポリアミン、オリゴマープロピルアミン、ポリプロピレンポリアミン、ポリアルキレンポリアミンの製造における蒸留残滓、および高級ポリアルキレンポリアミンのうち少なくとも一つとを反応させてできる高分子縮合生成物からなることを特徴とする請求項７８に記載の舗装道路。
【請求項１１６】
前記界面活性剤パッケージは、（ｉ）ハロゲン化水素、カルボン酸、およびリン酸のうち少なくとも一つと（ｉｉ）炭素数５４の三量体脂肪酸と、オリゴマーエチレンアミン、ポリエチレンポリアミン、オリゴマープロピルアミン、ポリプロピレンポリアミン、ポリアルキレンポリアミンの製造における蒸留残滓、および高級ポリアルキレンポリアミンのうち少なくとも一つと反応させてできる高分子縮合生成物のうち一つとを反応させて得られる塩を含有することを特徴とする請求項７８に記載の舗装道路。
【請求項１１７】
前記界面活性剤パッケージは、ヒドロキシステアリン酸、ヒドロキシステアリン酸のオリゴマー、および高分子ヒドロキシステアリン酸のうち少なくとも一つからなることを特徴とする請求項７８に記載の舗装道路。
【請求項１１８】
前記界面活性剤パッケージは、（ｉ）エチレンアミン、プロピレンアミン、エチレン／プロピレンアミン、オリゴマーエチレンアミン、ポリエチレンポリアミン、オリゴマープロピレンアミン、ポリアルキレンポリアミンの製造における蒸留残滓、および高級ポリアルキレンポリアミンのうち少なくとも一つと（ｉｉ）ヒドロキシステアリン酸、ヒドロキシステアリン酸のオリゴマー、および高分子ヒドロキシステアリン酸のうち少なくとも一つとを反応させてできる高分子縮合生成物からなることを特徴とする請求項７８に記載の舗装道路。
【請求項１１９】
前記界面活性剤パッケージは、（ｉ）ヒドロキシステアリン酸、ヒドロキシステアリン酸のオリゴマー、および高分子ヒドロキシステアリン酸のうち少なくとも一つと（ｉｉ）水酸化リチウム、水酸化ナトリウム、水酸化カリウム、およびルイス酸塩基のうち少なくとも一つとを反応させてできる高分子縮合生成物からなることを特徴とする請求項７８に記載の舗装道路。
【請求項１２０】
請求項７８に記載の舗装道路において、前記界面活性剤パッケージは、下記の構造（Ｉ）をもつ炭素数が１２〜２４の脂肪族アミンのエトキシトリメチレンアミン誘導体からなり、
【化１】
2009531565.tif 000010
Ｒは、炭素数が１２〜２４の、直鎖、分鎖、または環状構造を持った飽和または不飽和の脂肪族部分を示し、ｘ＋ｙは２以上で、ａとｂはそれぞれ０以上である。
【請求項１２１】
前記界面活性剤パッケージは、（ｉ）ハロゲン化水素、カルボン酸、およびリン酸のうち少なくとも一つと（ｉｉ）構造（Ｉ）をもつ炭素数が１２〜２４の脂肪族アミンによるエトキシトリメチレンアミン誘導体のうち少なくとも一つによる高分子縮合生成物を含有することを特徴とする請求項７８に記載の舗装道路。
【請求項１２２】
請求項７８に記載の舗装道路において、前記界面活性剤パッケージは、下記の構造（ＩＩ）をもつ炭素数が１２〜２４の脂肪族アミンによるプロポキシトリメチレンアミン誘導体を含有し、Ｒは直鎖、分鎖、または環状構造を持った炭素数が１２〜２４の飽和または不飽和脂肪族部分であり、ｘとｙの合計は２以上で、ａとｂはそれぞれ０以上である。
【化２】
2009531565.tif 000011
【請求項１２３】
前記界面活性剤パッケージは、（ｉ）ヒドロキシステアリン酸、ヒドロキシステアリン酸のオリゴマー、および高分子ヒドロキシステアリン酸のうち少なくとも一つと（ｉｉ）構造（ＩＩ）をもつ炭素数が１２〜２４の脂肪族アミンによるプロポキシトリメチレンアミン誘導体のうち少なくとも一つによる高分子縮合生成物を含有することを特徴とする請求項７８に記載の舗装道路。
【請求項１２４】
請求項７８に記載の舗装道路において、前記界面活性剤パッケージは下記に示す構造（ＩＩＩ）をもつ脂肪族ジアルキルアミンを含有し、Ｒ１およびＲ２は、それぞれ直鎖、分鎖、または環状構造をもつ炭素数が１２〜２４の飽和または不飽和脂肪族部分である。
【化３】
2009531565.tif 000012
【請求項１２５】
前記界面活性剤パッケージは、（ｉ）ハロゲン化水素、カルボン酸、およびリン酸のうち少なくとも一つと（ｉｉ）構造（ＩＩＩ）をもつ炭素数が１２〜２４の飽和または不飽和脂肪族ジアルキルアミンのうち少なくとも一つとの反応により得られる塩を含有することを特徴とする請求項７８に記載の舗装道路。
【請求項１２６】
請求項７８に記載の舗装道路において、前記界面活性剤パッケージは下記に示す構造（ＩＶ）をもつ第４級アミンを含有し、Ｒ１およびＲ２は、それぞれ直鎖、分鎖、環状の炭素数が１２〜２４の飽和または不飽和脂肪族部分であり、Ｒ３およびＲ４はメチルまたは直鎖、分鎖、および環状の飽和または不飽和脂肪族部分の高級ホモログを示す。
【化４】
2009531565.tif 000013
【請求項１２７】
前記界面活性剤パッケージは、（ｉ）ハロゲン化水素、カルボン酸、およびリン酸のうち少なくとも一つと（ｉｉ）構造（ＩＶ）をもつ炭素数が１２〜２４の飽和脂肪族アルキル第４級アミンのうち少なくとも一つとの反応により得られる塩を含有することを特徴とする請求項７８に記載の舗装道路。
【請求項１２８】
請求項７８に記載の舗装道路において、前記界面活性剤パッケージは下記に示す構造（Ｖ）をもつ第４級アミンを含有し、Ｒ１およびＲ２は、それぞれ直鎖、分鎖、環状の炭素数が１２〜２４の飽和または不飽和脂肪族部分であり、Ｒ３およびＲ４はエトキシ部分、プロポキシ部分、またはそれらの混合物である。
【化５】
2009531565.tif 000014
【請求項１２９】
前記界面活性剤パッケージは、（ｉ）ハロゲン化水素、カルボン酸、およびリン酸のうち少なくとも一つと（ｉｉ）構造（Ｖ）をもつ炭素数が１２〜２４の飽和脂肪族アルキル第4級アミンのうち少なくとも一つとの反応により得られる塩を含有することを特徴とする請求項７８に記載の舗装道路。
【請求項１３０】
前記界面活性剤パッケージは、ポリアルキレンポリアミンと、直鎖、分鎖、環状の炭素数が１２〜２４の飽和脂肪酸と直鎖、分鎖、環状の炭素数が１２〜２４の不飽和脂肪酸をアクリル酸、無水マレイン酸、フマル酸、ジエン、およびジエノフィルのうち少なくとも一つを用いて改質して得られる付加化合物との反応により形成されるビスアミドを含有することを特徴とする請求項７８に記載の舗装道路。
【請求項１３１】
前記界面活性剤パッケージは、（ｉ）ハロゲン化水素、カルボン酸、およびリン酸のうち少なくとも一つと（ｉｉ）ポリアルキレンポリアミンと、直鎖、分鎖、環状の炭素数が１２〜２４の飽和脂肪酸と直鎖、分鎖、環状の炭素数が１２〜２４の不飽和脂肪酸をアクリル酸、無水マレイン酸、フマル酸、ジエン、およびジエノフィルのうち少なくとも一つを用いて改質して得られる付加化合物との反応により形成されるビスアミドとの反応により得られる塩を含有することを特徴とする請求項７８に記載の舗装道路。
【請求項１３２】
前記界面活性剤パッケージは、ジアルキルアリルアミンを含有することを特徴とする請求項７８に記載の舗装道路。
【請求項１３３】
前記界面活性剤パッケージは、ハロゲン化水素、カルボン酸、およびリン酸のうち少なくとも一つと、ジアルキルアリルアミンとを反応させて得られる塩を含有することを特徴とする請求項７８に記載の舗装道路。
【請求項１３４】
前記界面活性剤パッケージは、２６℃で水分濃度が０．１重量％未満において、瀝青と水分間の界面張力が４０ｄｙｎｅ／ｃｍ未満であることを特徴とする請求項７８に記載の舗装道路。
【請求項１３５】
前記界面活性剤パッケージは、２６℃で水分濃度が０．１重量％未満において、瀝青と水分との界面張力が３０ｄｙｎｅ／ｃｍ未満であることを特徴とする請求項７８に記載の舗装道路。
【請求項１３６】
前記界面活性剤パッケージは、２６℃で水分濃度が０．１重量％未満において、瀝青と水分との界面張力が２０ｄｙｎｅ／ｃｍ未満であることを特徴とする請求項７８に記載の舗装道路。
【請求項１３７】
前記界面活性剤パッケージは、２６℃で水分濃度が０．１重量％未満において、瀝青と水分との界面張力が１０ｄｙｎｅ／ｃｍ未満であることを特徴とする請求項７８に記載の舗装道路。
【請求項１３８】
前記界面活性剤パッケージは、２６℃で水分濃度が０．１重量％未満において、瀝青と水分との界面張力が５ｄｙｎｅ／ｃｍ未満であることを特徴とする請求項７８に記載の舗装道路。
【請求項１３９】
前記油中水型瀝青分散液は、分散液全重量の４％以下の有機溶媒を含有することを特徴とする請求項７８に記載の舗装道路。
【請求項１４０】
前記油中水型瀝青分散液は、分散液全重量の１％以下の有機溶媒を含有することを特徴とする請求項７８に記載の舗装道路。
【請求項１４１】
前記骨材は、密粒度骨材、ギャップ粒度骨材、開粒度骨材、砕石マトリックス骨材、再生合材、再生シングル屋根板、およびそれらの混合物のうち少なくとも一つから成ることを特徴とする請求項７８に記載の舗装道路。
【請求項１４２】
前記瀝青混合物はさらに、加工性の改善または性能向上を目的として添加剤を含有することを特徴とする請求項７８に記載の舗装道路。
【請求項１４３】
前記油中水型分散液は、高せん断コロイドミル分散、高せん断スタティック型ミキサー分散、高せん断ロトミキサー分散、位相反転工程で瀝青プロセス流へ水を注入する高せん断分散、およびそれらの複合のうち少なくとも一つにより構成される高せん断混合工程により製造されることを特徴とする請求項７８に記載の舗装道路。
【請求項１４４】
約０℃〜約１２０℃において前記瀝青混合物がその表面に適用されることを特徴とする請求項７８に記載の舗装道路。
【請求項１４５】
約８５℃〜約１００℃において前記瀝青混合物がその表面に適用されることを特徴とする請求項７８に記載の舗装道路。
【請求項１４６】
約８５℃〜約９５℃において前記瀝青混合物がその表面に適用されることを特徴とする請求項７８に記載の舗装道路。
【請求項１４７】
前記瀝青混合物の準備中、前記油中水型瀝青分散液は約７５℃〜約９５℃、前記骨材および／または再生合材は約６０℃〜約１４０℃であることを特徴とする請求項７８に記載の舗装道路。
【発明の詳細な説明】
【技術分野】
【０００１】
本出願は、２００６年３月２８日付で出願された同時係属である米国出願番号第１１／３９１１４６号の一部係属出願であり、それは、２００５年１月２７日付で出願された国際出願番号ＰＣＴ／ＵＳ２００５／００２９１６の一部係属出願であり、それは、２００４年２月１８日付で出願された米国仮出願番号第６０／５４５７１３号に基づいて優先権を有する。
【背景技術】
【０００２】
加熱瀝青舗装混合物は、主に、骨材と瀝青結着材からなり、通常、予備処理された骨材および瀝青結着材を各バッチまたは連続混合装置にて混合することにより製造される。混合に先立って、骨材を１５０℃を超える温度に加熱し、表面および空孔の水分を定量的に除去する。そして、瀝青は通常１４３℃を超える温度に加熱され、生成物の粘度を減少させて、従来の液体移送装置での移送に適するようにする。得られた舗装混合物は通常、混合装置から排出される際には１４３℃を超えている。この高温舗装混合物は通常、当業者によって加熱アスファルト混合物（ＨＭＡ）と呼ばれる。
【０００３】
骨材を絶乾し、サイロ貯蔵システムで使用されるコンクリート車、ベルト、スラットコンベア等の加熱アスファルト混合物舗装用プラントの移送設備にて処理し易い、適切なＨＭＡの流動性を確保するため、ＨＭＡ舗装用混合物の製造時に昇温する必要がある。また、運搬トラックから均一に放出できるためや、アスファルト舗装機で容易に処理できるためや、従来のスタティック型、振動式、または揺動式の鋼および空気圧による締固め装置の締固め力によって所望の密度に締固めするために、ＨＭＡ舗装用混合物は１４３℃を超える温度で製造する。
【０００４】
速結、中間結、緩結の瀝青舗装の適用においてよく用いられる瀝青結着材は、汲み上げ、混合、噴霧において好適な粘性および流動性を示す水中油型乳化剤である。水中油型乳化剤では、瀝青または油の相が、安定化した液滴として水の連続相に分散している。
【０００５】
耐荷性舗装の敷設において使用される舗装混合物に、全乳化剤中７５重量％を超える瀝青を含有する水中油型瀝青乳化剤を使用することは実用的ではない。そのような高瀝青含有量の瀝青乳化剤は、取扱いや移送の特性が好ましくない。加えて、水中油型乳化剤の水相が蒸発して粘性が増大してしまうため、取扱いを容易にするための昇温を行うことができない。
【０００６】
水中油型瀝青乳化剤とは反対に、油中水型瀝青分散液は、瀝青の連続油相中に水の液滴が分散している。油中水型瀝青における極性のある水相と無極性の瀝青相との界面は、界面活性剤によって安定化することができる。通常、分散している水相は、油中水型瀝青の全重量の２０％未満である。
【０００７】
特許文献１には、従来のアニオン性またはカチオン性瀝青乳化剤および油中水型瀝青分散液を含む破壊剤から成る瀝青舗装混合物用の瀝青結着材が開示されている。破壊剤は、従来の乳化剤に対して瀝青の使用直前に添加され、瀝青乳化剤の破壊が遅延しかつ開始後は速やかになるように制御される。破壊剤の組成や量により決まる短時間の遅延の後、瀝青乳化剤は破壊され、石材に対する良好な結合力を迅速に発揮する。破壊剤の添加量は通常、調製後の瀝青乳化剤重量に対して約１〜１５％、好ましくは２〜４％である。破壊剤に使用される油中水型分散液は、主に鉱物油等の低粘度油および／または瀝青フラックス等の低粘度瀝青である。その結果、舗装混合物においてそのような油中水型分散液破壊剤を使用することにより、締固めた舗装の初期圧縮強度が減少する。乳化剤重量のわずか０．１％の切断材料を投与することにより、切断材料が大気中に蒸発するまでは、締固めた舗装の圧縮強度がかなり減少する。圧縮強度が減少すると、道路が変形することがあり、そのため、そのような油中水型分散液破壊剤を含む乳化剤は、耐荷性舗装の敷設の際に使用される舗装混合物には適していない。
【０００８】
舗装用瀝青（ストラテジック・ハイウェイ・リサーチ・プログラムに記される性能規定の瀝青のうち、粘度規定による瀝青、または浸透性規定による瀝青のいずれか）の油中水型分散液を含む瀝青舗装混合物は水の沸点より低い温度においては流れない程度の粘度を示す。そのような高粘度分散液の低いハンドリング性および移送性によって、従来の加熱アスファルト混合物の製造装置や工事用機械による耐荷性舗装の敷設で使用する舗装混合物の製造に用いることが出来ない。また、設備管理制御装置や液体移送装置はそのような高粘度組成物に対応していない。従来の舗装用瀝青による油中水型瀝青分散液は、水分が蒸発しないように圧力容器において製造する必要があり、また、従来のコロイドミルで処理を行うのに十分な粘度となるように、舗装用瀝青を通常約１３５℃に加熱する必要がある。これにより、背圧をかけずに水を沸騰させて、１３５℃の瀝青８０部と水２０部を混合することにより、１３５℃を超える油中水型瀝青分散液が得られる。
【０００９】
高粘度を原因とした処理上の問題に対処するため、舗装用瀝青は通常、ディーゼル、ナフサ、ガソリン、灯油、バイオディーゼル、廃油や他の適合する瀝青相溶性希釈剤などの瀝青相溶性溶媒により予備希釈を行う。瀝青の予備希釈により、調整後の生成物がボイリングする可能性を抑えられるだけでなく、油中水型分散液の製造時の、瀝青相に必要な温度を下げることが出来る。しかしながら、瀝青相溶性溶媒や他の希釈剤を使用すると、好ましくない結果が生じることがある。溶媒または希釈剤に含まれる気化物質が労働者に健康被害を与えることがあり、揮発物質の揮発による大気汚染の懸念がある。溶媒または希釈剤が土壌や地下水供給系に達し、水質や土壌の質を悪化させる可能性もある。さらに、溶媒または希釈剤が敷設後の舗装構造に残留し、舗装の剛性を非常に低下させる可能性がある。剛性が低下すると、道路の舗装構造が変形する。したがって、このような残留する溶媒または希釈剤を含む舗装混合物の適用は、地方の幹線道路および／または交通量の少ない道路に主に限られる。
【００１０】
舗装用瀝青からなり、交通量の多い道路の耐荷性舗装を目的とした加熱瀝青舗装混合物は、一般に、液状非乳化瀝青を通常１５０℃を超える温度に予備加熱した骨材に混合して製造する。混合に先立って、非乳化瀝青をその融点よりもはるかに高い温度に加熱して液状化し、骨材を、含有する全ての水分を吹き飛ばすため、回転窯中で非常に高温に予備加熱しておく。骨材および瀝青結着剤を含んだ調整後の加熱舗装混合物は、輸送され、敷設および締固めする時点で感湿性を示さないことを確保するため、実質的に水分が無い状態にする必要がある。さらに、締固め性は温度に依存することから、１５０℃を超える温度において加熱舗装混合物を製造、敷設および締固めを行う必要がある。加熱舗装混合物の温度が１００℃を下回ると、混合物のハンドリング、敷設および締固めが非常に困難となり、設計密度（空隙率）のものを得ることが出来ない。設計密度に達していない場合、車両用道路における車輪下の舗装に変形やわだち掘れが出来る。また、設計密度に達していないと、水分の侵入や水分に関連した損傷を受けやすい過度に多孔質な舗装となる。
【００１１】
【特許文献１】米国特許第５２５６１９５号
【発明の開示】
【発明が解決しようとする課題】
【００１２】
そのため、耐荷性舗装の敷設にあたっては、容易に処理や移送ができるだけでなく、従来の製造装置で製造することができる舗装用瀝青（ストラテジック・ハイウェイ・リサーチ・プログラムに記される性能規定の瀝青のうち、粘度規定による瀝青、または浸透性規定による瀝青のいずれか）から成る瀝青舗装混合物が求められている。
【００１３】
また、耐荷性舗装の敷設において、揮発性物質の揮発および／または敷設後の舗装中に揮発性物質が残留する量を、完全に除去されないとしても、最小限にするために、実質的に揮発性溶媒または希釈剤のない舗装用瀝青から成る瀝青舗装混合物が求められている。
【００１４】
さらに、耐荷性舗装の敷設において、加熱舗装混合物に必要な従来の高い温度よりも低い温度で製造、移送および使用が可能な瀝青舗装混合物が求められている。
【００１５】
そこで、本発明は、耐荷性舗装に適した新規の油中水型瀝青分散液を提供することを目的とする。
【００１６】
また、本発明は、浸透性規定、粘度規定および／または制御可能な温度依存性の界面レオロジーを示す各種浸透性規定などによる舗装用瀝青から成る油中水型瀝青分散液を含む耐荷性舗装用瀝青舗装混合物を提供することを目的とする。
【００１７】
また、本発明は浸透性規定、粘度規定および／または実質的に揮発性溶媒を含有しない各種浸透性規定などによる舗装用瀝青から成る油中水型瀝青分散液を含む耐荷性舗装用瀝青舗装混合物を提供することを目的としている。
【００１８】
本発明はまた、舗装用瀝青、すなわち、浸透性規定、粘度規定および／またはバッチ式、連続式および／または二段式のスタティック型および／または移動式のアスファルト混合プラントにおいて静的および／または動的な機械単位での操作を伴うインライン混合法のような従来の製造装置を用いて製造することが可能な各種浸透性規定による瀝青から成る油中水型瀝青分散液を含む耐荷性舗装用瀝青舗装混合物を提供することを目的とする。ここで、移動式というのは、その場で現場作業を行う際に使用される設備を含むが、これに限定されない。
【００１９】
さらに、本発明は、耐荷重強度を迅速に発揮できるだけでなく、実質的に骨材全体が被覆されており、現場で要求される密度に締固め可能な瀝青舗装混合物を提供することを目的としている。
【００２０】
本発明における他の目的、特徴および利点については、以下で説明すると共に、以下から明らかであり、また、本発明の実施形態からも知ることができる。
【課題を解決するための手段】
【００２１】
本発明は、浸透性規定、粘度規定、および／または実質的に揮発性溶媒を含まず、使用する界面活性剤によって温度依存性の界面粘度を制御して作製する各種浸透性規定などの舗装用瀝青の油中水型分散液を含有する舗装への利用に適した瀝青混合物に関する。本発明の舗装混合物の油中水型分散液は、界面安定性および分散液の流動性を改善するため、約６０℃〜約１２０℃において、低界面粘度、低マランゴニ効果、および高界面瀝青溶解度という効果が得られる界面活性剤を含有する。本発明の舗装混合物は、常温混合技術で使用される温度よりも高く、かつ加熱混合技術で使用される温度よりも低い温度において、それらを用いた場合よりも界面安定性および流動性の制御性が向上しており、そのため、耐荷性舗装に使用されて締固められた状態における緻密性や強度の発達速度が改善される。
【００２２】
本発明の油中水型瀝青分散液は、舗装規定瀝青、すなわち、耐荷性舗装および／または交通量の多い舗装で通常用いられる性能規定瀝青、粘度規定瀝青、および浸透性規定瀝青から成り、実質的に溶媒を含んでおらず（つまり、溶媒４％未満）、約６０℃〜約１２０℃における温度依存性の界面レオロジーおよび全体を被覆した骨材の制御性が良い。その結果、本発明の瀝青舗装混合物は、耐荷性舗装への利用に適しており、圧縮性が向上し、密度が従来の加熱瀝青舗装混合物と同等かまたはそれ以上となる。本発明の瀝青混合物の養生速度は、常温混合瀝青乳化剤を基材とする舗装混合物よりも速く、加熱瀝青舗装混合物と同等以上である。さらに、本発明の瀝青混合物を約６０℃〜約１２０℃における舗装の敷設で用いると、常温瀝青舗装混合物よりも速く、加熱瀝青舗装混合物と同様な接着強度および耐力強度特性が得られる。
【発明を実施するための最良の形態】
【００２３】
以下、本発明の詳細をさらに述べるが、本発明の実施形態すべてを示すものではない。本発明は様々な形態で用いることができ、以下に述べる実施形態に限定されない。本実施形態は、適用される法規定を満たすものである。
【００２４】
本発明における瀝青とは、アスファルトとしても知られている天然瀝青および改質瀝青を意味する。
【００２５】
耐荷性舗装および／または交通量の多い道路に用いられる舗装混合物に適した本発明における瀝青混合物は、油中水型瀝青分散液および骨材から成る。言うまでもなく、本発明における骨材には再生合材（ＲＡＰ）も含まれている。油中水型瀝青分散液は無溶媒であり、瀝青、水、および界面活性剤または混合界面活性剤から成り、混合界面活性剤により、約６０℃から約１２０℃において、低界面粘度、低マランゴニ効果および高界面瀝青溶解度が得られ、界面安定性や分散液の流動性が向上する。
【００２６】
本発明においては、性能規定、粘度規定、または浸透性規定の規格を満たす公知のどの瀝青でも用いることができる。本発明における適切な骨材として、交通局によって耐荷性舗装の敷設に適切であると規定された規格を満たす性能のものが挙げられる。
【００２７】
本発明の一実施形態において、瀝青舗装混合物は以下から成る。
（ｉ）瀝青混合物の全重量に対して約２％〜約１０％の、次の（ａ）〜（ｃ）により構成される油中水型分散液
（ａ）分散液全重量に対して約７５％〜約９５％の瀝青
（ｂ）２６℃で水分濃度が０．１重量％未満において、瀝青と水との界面張力が４０ｄｙｎｅ／ｃｍ未満である界面活性剤パッケージを分散液全重量に対して約０．０５％〜約２％
（ｃ）残りは水分
（ｉｉ）瀝青混合物の全重量に対して約９０％〜約９８％の骨材および／または再生合材
【００２８】
また、本発明の一実施形態において、瀝青舗装混合物は以下から成る。
（ｉ）瀝青混合物の全重量に対して約２％〜約１０％の、次の（ａ）〜（ｃ）により構成される油中水型分散液
（ａ）分散液全重量に対して約８５％〜約９５％の瀝青
（ｂ）２６℃で水分濃度が０．１重量％未満において、瀝青と水との界面張力が４０ｄｙｎｅ／ｃｍ未満である界面活性剤を分散液全重量に対して約０．０５％〜約２％
（ｃ）残りは水分
（ｉｉ）瀝青混合物の全重量に対して約９０％〜約９８％の骨材および／または再生合材
【００２９】
本発明の一実施形態において、瀝青舗装混合物は以下から成る。
（ｉ）瀝青混合物の全重量に対して約２％〜約１０％の、次の（ａ）〜（ｃ）により構成される油中水型分散液
（ａ）分散液全重量に対して約７５％〜約９５％の瀝青
（ｂ）２６℃で水分濃度が０．１重量％未満において、瀝青と水との界面張力が４０ｄｙｎｅ／ｃｍ未満である界面活性剤を分散液全重量に対して約０．０８％〜約０．５％
（ｃ）残りは水分
（ｉｉ）瀝青混合物の全重量に対して約９０％〜約９８％の骨材および／または再生合材
【００３０】
本発明の一実施形態において、瀝青舗装混合物は以下から成る。
（ｉ）瀝青混合物の全重量に対して約２％〜約１０％の、次の（ａ）〜（ｃ）により構成される油中水型分散液
（ａ）分散液全重量に対して約７５％〜約９５％の瀝青
（ｂ）２６℃で水分濃度が０．１重量％未満において、瀝青と水との界面張力が４０ｄｙｎｅ／ｃｍ未満である界面活性剤を分散液全重量に対して約０．１％〜約０．７５％
（ｃ）残りは水分
（ｉｉ）瀝青混合物の全重量に対して約９０％〜約９８％の骨材および／または再生合材
【００３１】
瀝青
本発明での使用に適切な瀝青として、瀝青、改質瀝青、およびそれらの混合物を用いることができる。ここで、瀝青および改質瀝青として、ストラテジック・ハイウェイ・リサーチ・プログラム（ＳＨＲＰ）による舗装結着材規格に適合するような、特定の気候条件下での舗装に適した流動特性を示すものが用いられる。さらに、粘度規定および／または浸透性規定による瀝青の規格に適合する瀝青を用いることができる。
【００３２】
本発明での使用に適切な瀝青として、レーキアスファルト、ギルソナイト、およびギルソナイト誘導体のような天然瀝青、原油から得られる瀝青、分解工程から得られる石油ピッチ、コールタール、およびそれらの混合物が挙げられるが、これらに限定されるものではない。また、本発明での使用に適切な瀝青に、再生タイヤから得られる再生クラムラバーを含有させてもよい。言うまでもなく、瀝青はアスファルトとしても知られている。
【００３３】
本発明で使用するのに適切な瀝青に、性能規定を満たす性能を示す改質瀝青の製造で用いられる添加剤のどれでも含有させてもよい。これら添加剤に、天然ゴム、合成ゴム、プラストマー、熱可塑性樹脂、熱硬化性樹脂、エラストマー、およびそれらの混合物などを含有させてもよい。これら添加剤の例として、スチレンブタジエンスチレン（ＳＢＳ）、スチレンブタジエンゴム（ＳＢＲ）、ポリイソプレン、ポリブチレン、ブタジエン・スチレンゴム、ビニールポリマー、エチレン酢酸ビニール、エチレン酢酸ビニル誘導体などが挙げられるが、これらに限定されるものではない。
【００３４】
本発明の一実施形態における改質瀝青は、スチレンブタジエンスチレン、スチレンブタジエンゴム、含硫架橋剤、そして、トール油酸、トール油ピッチおよびリン酸誘導体などの酸改質剤、およびそれらの混合物のうち少なくとも一つの添加剤から成る。上記の添加剤を含む改質瀝青の製造は、熟練した職人であれば十分可能である。
【００３５】
瀝青分散液の製造で従来用いられる添加剤を改質瀝青にさらに含有させると、調整後の瀝青舗装混合物の性能が調節できるため好ましい。このような付加的な添加剤として、スチレンブタジエンゴムラテックス、ポリイソプレンラテックス、塩、そして、ポリリン酸、粗トール油、蒸留トール油酸、トール油ピッチおよびそれらの誘導体などの酸改質剤、およびモンタンろう、蜜ろう、フィッシャー・トロプシュワックスおよびこれらの混合物などのワックス改質剤が挙げられるが、これらに限定されない。
【００３６】
界面活性剤
本発明において使用される界面活性剤として、アニオン系、両性イオン系、カチオン系、非イオン系、およびそれらの混合物が挙げられる。
【００３７】
好ましいアニオン系界面活性剤として、炭素数が１２〜２４の飽和脂肪酸、炭素数が１２〜２４の不飽和脂肪酸や、アクリル酸、無水マレイン酸、フマル酸、ジエン、またはジエノフィルにより改質した炭素数が１２〜２４の不飽和脂肪酸、樹脂酸、そして、アクリル酸、無水マレイン酸、フマル酸、ジエン、またはジエノフィルにより改質した樹脂酸、天然樹脂高分子、ヴィンソル樹脂、ケブラコ樹脂、タンニン、トール油リグニンなどのリグニン高分子、ポリアクリル酸、ポリアクリル酸誘導体、スルホン酸アルキル、アルキルベンゼンスルホン酸、アルキル硫酸塩、アルキルホスホン酸、アルキルリン酸塩、フェノール樹脂、およびこれらの混合物を含有するものが挙げられるが、これらに限定されない。
【００３８】
ここで、アニオン系界面活性剤には、上記の化合物およびそれらの誘導体が含まれる。これらには、錯体、付加生成物、および（ｉ）天然樹脂高分子、ヴィンソル樹脂、ケブラコ樹脂、タンニン、およびリグニンのうち少なくとも一つと（ｉｉ）炭素数が１０〜２４の飽和脂肪酸、炭素数が１０〜２４の不飽和脂肪酸、およびアクリル酸、無水マレイン酸、フマル酸、ジエン、およびジエノフィルのうち少なくとも一つにより改質した炭素数が１０〜２４の不飽和脂肪酸のうち少なくとも一つとの反応により生成した縮合生成物が含まれるが、これらに限定されない。
【００３９】
上記化合物の硫酸塩、スルホン酸塩、リン酸塩、またはホスホン酸誘導体は、リグニン、天然樹脂高分子、ヴィンソル樹脂、ケブラコ樹脂、およびタンニンなど、これらに限定されないが、これらを利用する本発明においての使用に適している。また、硫酸塩、スルホン酸塩、リン酸塩、またはホスホン酸誘導体の錯体、付加生成物、または（ｉ）天然樹脂高分子、ヴィンソル樹脂、ケブラコ樹脂、タンニン、およびリグニンのうち少なくとも一つと（ｉｉ）炭素数が１０〜２４の飽和脂肪酸、炭素数が１０〜２４の不飽和脂肪酸、およびアクリル酸、無水マレイン酸、フマル酸、ジエン、およびジエノフィルのうち少なくとも一つにより改質した炭素数が１０〜２４の不飽和脂肪酸のうち少なくとも一つとの反応により生成した縮合生成物も本発明において使用することができる。
【００４０】
ここで用いている両性界面活性剤には、単分子両性界面活性剤および高分子両性界面活性剤の両方が含まれる。本発明においての使用に好ましい両性界面活性剤には、（ｉ）アクリル酸、無水マレイン酸、フマル酸、ジエン、およびジエノフィルのうち少なくとも一つを用いて炭素数が１２〜２４の脂肪酸を改質し、（ｉｉ）その改質して出来た生成物をポリエチレンポリアミン、炭素数が１２〜２４のアルキルアミドプロピルハロゲン化物メチルカルボン酸ベタインリチウム、炭素数が１２〜２４のアルキルアミドプロピルハロゲン化物メチルカルボン酸ベタインナトリウム、炭素数が１２〜２４のアルキルアミドプロピルハロゲン化物メチルカルボン酸ベタインカリウム、炭素数が１２〜２４のアルキルアミドプロピルハロゲン化物リン酸ベタインリチウム、炭素数が１２〜２４のアルキルアミドプロピルハロゲン化物リン酸ベタインナトリウム、炭素数が１２〜２４のアルキルアミドプロピルハロゲン化物リン酸ベタインカリウム、炭素数が１２〜２４のアルキルアミドプロピルハロゲン化物硫酸ベタインリチウム、炭素数が１２〜２４のアルキルアミドプロピルハロゲン化物硫酸ベタインナトリウム、および炭素数が１２〜２４のアルキルアミドプロピルハロゲン化物硫酸ベタインカリウムのうち少なくとも一つと反応させることにより得られる生成物が挙げられる。
【００４１】
本発明で用いるのに適したカチオン系界面活性剤には、以下に述べる物質を含有させてもよいが、これらに限定されない。すなわち、（ｉ）炭素数が１２〜２４の脂肪酸を、アクリル酸、無水マレイン酸、フマル酸、ジエン、およびジエノフィルのうち少なくとも一つを用いて改質し、（ｉｉ）その改質して出来た生成物をポリアルキレンポリアミンと反応させることにより得られる脂肪族イミドアミン、（ｉ）アクリル酸、無水マレイン酸、フマル酸、ジエン、およびジエノフィルのうち少なくとも一つを用いて炭素数が１２〜２４の脂肪酸を改質し、（ｉｉ）その改質して出来た生成物をポリアルキレンポリアミン、炭素数が１２〜２４の飽和アルキルモノアミン、炭素数が１２〜２４の不飽和アルキルモノアミン、炭素数が１２〜２４の飽和アルキルポリプロピレンポリアミン、炭素数が１２〜２４の不飽和アルキルポリプロピレンポリアミンのうち少なくとも一つと反応させることにより得られる脂肪族アミドアミン、炭素数が１２〜２４の飽和アルキルモノアミンをエチレンオキサイドまたはプロピレンオキサイドのうち少なくとも一つにより改質して得られるポリオキシエチレン誘導体、炭素数が１２〜２４の不飽和アルキルモノアミンをエチレンオキサイドまたはプロピレンオキサイドのうち少なくとも一つにより改質して得られるポリオキシエチレン誘導体、炭素数が１２〜２４の飽和アルキルポリプロピレンポリアミンをエチレンオキサイドまたはプロピレンオキサイドのうち少なくとも一つにより改質して得られるポリオキシエチレン誘導体、炭素数が１２〜２４の不飽和アルキルポリプロピレンポリアミンをエチレンオキサイドまたはプロピレンオキサイドのうち少なくとも一つにより改質して形成されるポリオキシエチレン誘導体、炭素数が１２〜２４の飽和アルキルアリルモノアミン、炭素数が１２〜２４の不飽和アルキルアリルモノアミン、炭素数が１２〜２４の飽和アルキルアリルポリプロピレンポリアミン、炭素数が１２〜２４の不飽和アルキルアリルポリプロピレンポリアミン、炭素数が１２〜２４の飽和第４級アミン、炭素数が１２〜２４の不飽和第４級アミン、タンニンのアミン誘導体、フェノール樹脂のアミン誘導体、リグニンのアミン誘導体、アミン改質ポリアクリレート、およびそれらの混合物が挙げられる。
【００４２】
本発明の一実施形態において、カチオン系乳化剤に、炭素数が１２〜２４の飽和アルキルモノアミン、炭素数が１２〜２４の不飽和アルキルモノアミン、炭素数が１２〜２４の飽和アルキルポリプロピレンポリアミン、炭素数が１２〜２４の不飽和アルキルポリプロピレンポリアミン、およびその混合物を含有させてもよい。
【００４３】
本発明の一実施形態において、カチオン系乳化剤として、炭素数が１２〜２４の飽和または不飽和アルキルモノアミンのうちから少なくとも一つと、炭素数が１２〜２４の飽和または不飽和アルキルポリプロピレンポリアミンのうちから少なくとも一つとを混合したものを用いることができる。
【００４４】
ここで、カチオン系界面活性剤には、上記の化合物およびそれらの誘導体が含まれる。
【００４５】
本発明で用いるのに適した非イオン系界面活性剤に、以下で挙げるものを含有させても良いが、これらに限定されない。すなわち、アルキルアリルポリエチレンオキサイドおよびポリプロピレンオキサイドの誘導体、また、分鎖型、直鎖型、および環状アルカノール型のポリエチレンオキサイド誘導体やソルビタンエステル、およびモノおよびポリサッカリド誘導体、そして、分鎖アルカン型、直鎖アルカン型、環状アルカン型のポリプロピレンオキサイド誘導体やソルビタンエステル、およびモノサッカリド誘導体やポリサッカリド誘導体、また、カゼインやアルブミンなどのプロテイン安定剤、上記のアニオン系、両性系、およびカチオン系界面活性剤のポリエトキシレート誘導体、上記のアニオン系、両性系、およびカチオン系界面活性剤のポリプロポキシレート誘導体、そして、フィロケイ酸ベントナイトやモンモリロナイト粘土などの物理的安定剤が挙げられる。
【００４６】
本発明の一実施形態において、界面活性剤には、アルキルポリサッカリドや、アルキルフェノールエトキシレート、アルキルフェノールプロポキシレート、ジアルキルフェノールエトキシレートおよびジアルキルフェノールプロポキシレートなどのアルキルフェノールアルコキシレート、直鎖型、分鎖型、または環状型の飽和または不飽和脂肪酸エトキシレートなどの脂肪族アルコールエトキシレート、直鎖型、分鎖型、または環状型の飽和または不飽和脂肪酸プロポキシレート、エスシノール酸またはヒマシ油のエトキシレート、およびエスシノール酸またはひまし油のプロポキシレートなど（これらに限定されない）を含有する非イオン系界面活性剤を用いることができる。
【００４７】
本発明の一実施形態において、界面活性剤には、ポリエチレンポリプロピレンブロック共重合体、ヒドロキシポリオキシエチレン・ポリオキシプロピレン・ポリオキシエチレン・ブロック共重合体、１，２−プロピレングリコールエトキシレートおよびプロポキシレートの混合物、および分子量が３００ｇ／ｍｏｌを超えるエチレンオキサイドおよびプロピレンオキサイドの合成ブロック共重合体などを含む（これらに限定されない）非イオン系界面活性剤を含有することができる。
【００４８】
本発明の一実施形態において、これらに限定されないが、デシルアルコールエトキシレート、キャスターオイルエトキシレート、ケトオレイルアルコールエトキシレート、エトキシレートアルカノールアミド、脂肪族アルコールアルコキシレート、ジノニルフェノールエトキシレート、ノニルフェノールエトキシレート、ソルビタンエステルエトキシレート、アルキルエーテル硫酸塩、モノアルキルスルホスクシナメート、アルキルフェノールエーテル硫酸塩、脂肪族アルコール硫酸塩、ジアルキルスルホコハク酸、アルキルエーテルリン酸塩、アルキルフェノールエーテルリン酸塩、アルキルナフタレンスルホン酸、α−オレフィンスルホン酸、アルキルベンゼンスルホン酸およびその塩、アルキル両性（ジ）アセテート、アルキルベタイン、アルキルポリサッカリド、アルキルアミンエトキシレート、アミンオキシド、およびそれらの混合物などを含む非獣脂性または非トール油を主剤とする界面活性剤を用いることができる。
【００４９】
アクリル酸、アルキルアクリル酸、またはアクリル酸のアルキルエステルによるオリゴマー、コオリゴマー、ターシャリーオリゴマー、テトラオリゴマー、ポリマー、コポリマー、ターシャリーポリマー、またはテトラポリマー、そして、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン類、ジエン、アリルアルコール、ポリヒドロキシレートポリアルケン、ハロゲン化エチレン、ハロゲン化プロピレン、および／またはハロゲン化アルキリデンは、本発明における界面活性剤として用いるのに好適である。さらに、上記したポリマーのリチウム塩、ナトリウム塩、カリウム塩、マグネシウム塩、カルシウム塩、アンモニウム塩、またはアルキルアンモニウム塩を本発明における界面活性剤として用いてもよい。本発明で用いるのに適したジエンとして、ブタジエン、シクロペンタジエン、およびイソプレンを含有しているものが挙げられるが、これらに限定されない。
【００５０】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと（ｉｉ）アクリル酸によるオリゴマー、コオリゴマー、ターシャリーオリゴマー、テトラオリゴマー、ホモポリマー、コポリマー、ターシャリーポリマー、およびテトラポリマー、そしてアルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アクリルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エタン、プロペン、高級アルケン類、ジエン、ヒドロキシレートプロペン、ポリヒドロキシレートポリアルケン、ハロゲン化エチレン、ハロゲン化プロピレン、および／またはハロゲン化アルキルジエンのうち少なくとも一つとを反応させて得られる塩を含有させてもよい。本発明で用いるのに適したジエンとして、ブタジエン、シクロペンタジエン、およびイソプレンを含有しているものが挙げられるが、これらに限定されない。
【００５１】
本発明の一実施形態において、界面活性剤に、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、およびポリアルキレンポリアミンの製造における蒸留残滓などの高級ポリアルキレンポリアミン類のうち少なくとも一つを含有させても良い。
【００５２】
本発明の一実施形態において、界面活性剤として、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと（ｉｉ）オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、およびポリアルキレンポリアミンの製造における蒸留残滓などの高級ポリアルキレンポリアミン類のうち少なくとも一つとを反応させて得られる塩を用いても良い。
【００５３】
本発明の一実施形態において、界面活性剤に、オリゴマーエチレンアミン、オリゴマーポリプロピレンアミン、ヘキサメチレンジアミン、ビスヘキサメチレンジアミン、ポリエチレンポリアミン、ポリプロピレンポリアミン、および／またはポリアルキレンポリアミンの製造における蒸留残滓などの高級ポリアルキレンポリアミン類のモノエトキシ化物、ポリエトキシ化物、モノプロピル化物、またはポリプロピル化凝縮物を含有させてもよい。
【００５４】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと（ｉｉ）オリゴマーエチレンアミン、オリゴマーポリプロピレンアミン、ヘキサメチレンジアミン、ビスヘキサメチレンジアミン、ポリエチレンポリアミン、ポリプロピレンポリアミン、および／またはポリアルキレンポリアミンの製造における蒸留残滓などの高級ポリアルキレンポリアミン類のモノエトキシ化物、ポリエトキシ化物、モノプロピル化物、および重縮合物のうち少なくとも一つとを反応させて得られる塩を含有させてもよい。
【００５５】
本発明の一実施形態において、界面活性剤に、ヒドロキシエチルアミン、ヒドロキシエチルポリアミン、ヒドロキシプロピルポリエチレンアミン、ヒドロキシプロピルアミン、ヒドロキシプロピルポリプロピレンアミン、およびそれらの混合物などのヒドロキシアルキルアミンを含有させてもよい。
【００５６】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと（ｉｉ）ヒドロキシエチルアミン、ヒドロキシエチルポリアミン、ヒドロキシプロピルポリエチレンアミン、ヒドロキシプロピルアミン、ヒドロキシプロピルポリプロピレンアミン、およびそれらの混合物などのヒドロキシアルキルアミンとを反応させて得られる塩を含有させてもよい。
【００５７】
本発明の一実施形態において、界面活性剤に、炭素数３６の二量体脂肪酸または炭素数５４の三量体脂肪酸を含有させてもよい。また、本発明の一実施形態では、界面活性剤に、炭素数３６の二量体脂肪酸と、オリゴマーエチレンアミン、ポリエチレンポリアミン、オリゴマープロピルアミン、ポリプロピレンポリアミン、およびポリアルキレンポリアミンの製造における蒸留残滓などの高級ポリアルキレンポリアミン類のうち少なくとも一つと反応させてできる高分子縮合生成物を含有させてもよい。
【００５８】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと、（ｉｉ）炭素数３６の二量体脂肪酸と、オリゴマーエチレンアミン、ポリエチレンポリアミン、オリゴマープロピルアミン、ポリプロピレンポリアミン、およびポリアルキレンポリアミンの製造における蒸留残滓などの高級ポリアルキレンポリアミン類のうち少なくとも一つとを反応させてできる高分子縮合生成物のうち少なくとも一つ、とを反応させて得られる塩を含有させてもよい。
【００５９】
本発明の一実施形態において、界面活性剤に、炭素数５４の三量体脂肪酸と、オリゴマーエチレンアミン、ポリエチレンポリアミン、オリゴマープロピルアミン、ポリプロピレンポリアミン、およびポリアルキレンポリアミンの製造における蒸留残滓などの高級ポリアルキレンポリアミン類のうち少なくとも一つとを反応させてできる高分子縮合生成物を含有させてもよい。
【００６０】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと、（ｉｉ）炭素数５４の三量体脂肪酸と、オリゴマーエチレンアミン、ポリエチレンポリアミン、オリゴマープロピルアミン、ポリプロピレンポリアミン、およびポリアルキレンポリアミンの製造における蒸留残滓などの高級ポリアルキレンポリアミン類のうち少なくとも一つとの反応により生成する高分子縮合生成物、とを反応させて得られる塩を含有させてもよい。
【００６１】
本発明の一実施形態において、界面活性剤に、ヒドロキシステアリン酸、ヒドロキシステアリン酸のオリゴマー、および高分子ヒドロキシステアリン酸のうち少なくとも一つを含有させてもよい。
【００６２】
本発明の一実施形態において、界面活性剤に、（ｉ）エチレンアミン、プロピレンアミン、エチレン／プロピレンアミン、オリゴマーエチレンアミン、ポリエチレンポリアミン、オリゴマープロピレンアミン、およびポリアルキレンポリアミンの製造における蒸留残滓などの高級ポリアルキレンポリアミン類のうち少なくとも一つと（ｉｉ）ヒドロキシステアリン酸、ヒドロキシステアリン酸のオリゴマー、および高分子ヒドロキシステアリン酸のうち少なくとも一つとを反応させて得られる高分子縮合生成物のうち、いずれかを含有させることができる。
【００６３】
本発明の一実施形態において、界面活性剤に、リチウム水酸化物、ナトリウム水酸化物、およびカリウム水酸化物などのルイス酸塩基と、ヒドロキシステアリン酸、ヒドロキシステアリン酸のオリゴマー、および高分子ヒドロキシステアリン酸のうち少なくとも一つとを反応させてできる高分子縮合生成物を含有させることができる。
【００６４】
本発明の一実施形態において、界面活性剤に、図１に示す構造（Ｉ）をもつ炭素数が１２〜２４の脂肪族アミンによるエトキシトリメチレンアミン誘導体を含有させてもよい。ここで、図１において、Rは炭素数が１２〜２４の脂肪族部分を示し、ｘとｙの合計は２以上で、ａとｂはそれぞれ０以上である。炭素数が１２〜２４の脂肪族部分には、直鎖、分鎖、または環状構造をもつ飽和または不飽和の状態のものを用いることができる。
【００６５】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと、（ｉｉ）構造（Ｉ）の炭素数が１２〜２４の脂肪族アミンによるエトキシトリメチレンアミン誘導体のうち少なくとも一つ、との反応により得られる塩のうちいずれかを含有させてもよい。
【００６６】
本発明の一実施形態において、界面活性剤に、図２に示す構造（ＩＩ）をもつ炭素数が１２〜２４の脂肪族アミンによるプロポキシトリメチレンアミン誘導体を含有させてもよい。ここで、図２において、Ｒは炭素数が１２〜２４の脂肪族部分を示し、ｘとｙの合計は２以上で、ａとｂはそれぞれ０以上である。炭素数が１２〜２４の脂肪族部分には、直鎖、分鎖、または環状構造をもつ飽和または不飽和の状態のものを用いることができる。
【００６７】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと、（ｉｉ）構造（ＩＩ）の炭素数が１２〜２４の脂肪族アミンによるプロポキシトリメチレンアミン誘導体のうち少なくとも一つ、との反応により得られる塩のうちいずれかを含有させてもよい。
【００６８】
本発明の一実施形態において、界面活性剤に、直鎖、分鎖、または環状構造をもつ炭素数が１２〜２４の飽和脂肪族ジアルキルアミンや、図３に示す構造（ＩＩＩ）をもつ直鎖、分鎖、環状構造の炭素数が１２〜２４の不飽和脂肪族ジアルキルアミンのうちいずれかを含有させてもよい。ここで、図３において、Ｒ１およびＲ２は同じであるかまたは異なり、それぞれに、直鎖、分鎖、または環状構造をもつ炭素数が１２〜２４の飽和または不飽和脂肪族部分を用いることができる。
【００６９】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと、（ｉｉ）構造（ＩＩＩ）の炭素数が１２〜２４の飽和または不飽和脂肪族ジアルキルアミンのうち少なくとも一つ、との反応により得られる塩を含有させてもよい。
【００７０】
本発明の一実施形態において、界面活性剤に、直鎖、分鎖、または環状の炭素数が１２〜２４の飽和脂肪族アルキルアミンや、図４に示す構造（ＩＶ）をもつ直鎖、分鎖、または環状の炭素数が１２〜２４の飽和脂肪族アルキルアミンのうち少なくとも一つから成る第４級アミン誘導体を含有させてもよい。図４において、Ｒ１およびＲ２は、同じであるかまたは異なり、それぞれに、直鎖、分鎖、環状の炭素数が１２〜２４の飽和または不飽和脂肪族部分を用いることができ、Ｒ３およびＲ４には、メチル部分または直鎖、分鎖、および環状の飽和または不飽和脂肪族部分による他の高級ホモログを用いることができる。
【００７１】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと、（ｉｉ）構造（ＩＶ）をもつ炭素数が１２〜２４の飽和または不飽和脂肪族アルキルアミンによる第４級アミン誘導体のうち少なくとも一つ、との反応により得られる塩を含有させてもよい。
【００７２】
本発明の一実施形態において、界面活性剤に、直鎖、分鎖、または環状の炭素数が１２〜２４の飽和脂肪族アルキルアミンや、図５に示す構造（Ｖ）をもつ直鎖、分鎖、または環状の炭素数が１２〜２４の飽和脂肪族アルキルアミンのうち少なくとも一つから成る第４級アミン誘導体を含有させてもよい。図５において、Ｒ１およびＲ２は、同じであるかまたは異なり、それぞれに、直鎖、分鎖、環状の炭素数が１２〜２４の飽和または不飽和脂肪族部分を用いることができ、Ｒ３およびＲ４には、エトキシまたはプロポキシ部分やそれらの混合物を用いることができる。
【００７３】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと、（ｉｉ）構造（Ｖ）の炭素数が１２〜２４の飽和または不飽和脂肪族アルキルアミンによる第４級アミン誘導体のうち少なくとも一つ、との反応により得られる塩を含有させてもよい。
【００７４】
本発明の一実施形態において、界面活性剤に、ポリアルキレンポリアミンと、直鎖、分鎖、環状の炭素数が１２〜２４の飽和脂肪酸や直鎖、分鎖、環状の炭素数が１２〜２４の飽和脂肪酸をアクリル酸、無水マレイン酸、フマル酸、ジエン、およびジエノフィルのうち少なくとも一つにより改質して得られる付加化合物との反応で形成されるビスアミドを含有させてもよい。
【００７５】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと、（ｉｉ）ポリアルキレンポリアミンと、直鎖、分鎖、環状の炭素数が１２〜２４の飽和脂肪酸や直鎖、分鎖、環状の炭素数が１２〜２４の飽和脂肪酸をアクリル酸、無水マレイン酸、フマル酸、ジエン、およびジエノフィルのうち少なくとも一つにより改質して得られる付加化合物との反応で形成されるビスアミド、との反応により得られる塩を含有させてもよい。
【００７６】
本発明の一実施形態において、界面活性剤にジアルキルアリルアミンを含有させてもよい。また、本発明の一実施形態では、界面活性剤に、ジアルキルアリルアミンと、塩酸などのハロゲン化水素、酢酸、プロピオン酸、酪酸、シュウ酸、マレイン酸、フマル酸、およびクエン酸などのカルボン酸、およびリン酸のうち少なくとも一つ、とを反応させて得られる塩を含有させてもよい。
【００７７】
本発明で用いるのに好適な界面活性剤として、瀝青膜と骨材の間の界面張力によって、強力な接着が維持されて水分による舗装の損傷を防げるように、混合およびその後の瀝青混合物の締固めに必要な高温せん断安定性をもつものが挙げられる。
【００７８】
界面活性剤の配合は、本発明における昇温時（例えば、約５０℃から約１２０℃）および少ない添加量での界面粘度、マランゴニ効果、および界面瀝青溶解度などの分散特性を考慮して決められる。同様に、界面活性剤の添加量は、調整後の乳化剤が所望の界面特性を示すように決められる。界面活性剤は高価なので、多量に添加することは避ける。また、界面活性剤の多量の添加は、圧縮強度発達速度の低下や、敷設後の舗装の感湿性の増加に繋がる。
【００７９】
一実施形態において、油中水型分散液で用いられる界面活性剤は、２６℃、水分濃度が０．１重量％未満において、瀝青と水分の間の界面張力が４０ｄｙｎｅ／ｃｍ未満である。
【００８０】
一実施形態において、界面活性剤は、２６℃、水分濃度が０．１重量％未満において、瀝青と水分の間の界面張力が３０ｄｙｎｅ／ｃｍ未満である。
【００８１】
一実施形態において、界面活性剤は、２６℃、水分濃度が０．１重量％未満において、瀝青と水分の間の界面張力が２０ｄｙｎｅ／ｃｍ未満である。
【００８２】
一実施形態において、界面活性剤は、２６℃、水分濃度が０．１重量％未満において、瀝青と水分の間の界面張力が１０ｄｙｎｅ／ｃｍ未満である。
【００８３】
一実施形態において、界面活性剤は、２６℃、水分濃度が０．１重量％未満において、瀝青と水分の間の界面張力が５ｄｙｎｅ／ｃｍ未満である。
【００８４】
本発明の油中水型瀝青分散液は、無溶媒でもよい。環境問題を考慮して、舗装用瀝青乳化剤中の有機溶媒は削減または除去されてきた。しかしながら、技術上の理由から、本発明より以前においては、舗装に使用されたものどれでも、完全に除去されているものは無かった。あるところでは、「無溶媒」とは有機溶媒の含有量が微量である場合に用いられる。例えば、あるときには、ペンシルバニア州において、「無溶媒」とは最高４％までの有機溶媒を含む場合に用いられてきた。そこで、本発明の目的のため、油中水型瀝青分散液は、次のいずれかを満たすのに必要な量よりも少ない量の溶媒（ナフサ、灯油、ディーゼル、フラックス、など）を少なくとも一つ含有していることが好ましい。
（１）常温で瀝青混合物を混合して全体が覆われた骨材を作製できる
（２）常温で瀝青混合物を締固めできる
一実施形態において、本発明の油中水型瀝青分散液中の溶媒量は、分散液全重量に対して約１％未満である。ここで、常温とは、４０℃より低い環境温度のことを示す。
【００８５】
骨材
舗装用材料や道路建設、道路復興、道路補修、および道路整備で用いられる骨材は天然資源や合成手段により得られる。言うまでもなく、本発明における骨材には、再生合材（ＲＡＰ）も含まれる。どの敷設工程においても、物理的特性、敷設工程で用いられる瀝青との締固め性、入手容易性、およびその事業の設計寿命に基づいた道路の舗装層の性能規格を、敷設後の舗装が満たすための性質を含む多くの基準に基づいて、アスファルトの舗装に骨材が適用される。骨材の特性のなかで、道路建設の際に重要なのが粒度であり、一定の大きさの骨材粒子の割合である。たいていの耐荷性アスファルト舗装では、密粒度、ギャップ粒度、開粒度の３種類の粒度が通常用いられている。密粒度骨材は単位表面積当たりの無機物量が最も多い。開粒度骨材は、大部分が一個のサイズが大きい（例えば、約０．３７５インチ〜約１．０インチ）石材に占められ、微量の（通常、骨材全量に対して約２％未満）の細かい石材（０．２５インチ未満）またはフィラー（０．７５ｍｍ未満の無機物材）から成る。ギャップ粒度骨材は密粒度と開粒度の間に位置するものである。再生合材（ＲＡＰ）には、通常、再生材の元となった舗装の粒度が反映される。そして、ＲＡＰのフィラーの一部は一般的に元の骨材規格の設計限度よりも低いが、元となった舗装が密粒度混合物であると、ＲＡＰも通常、密粒度となる。
【００８６】
瀝青舗装混合物の製造に従来から用いられている骨材のどれでも、本発明での使用に適している。これらには、密粒度骨材、ギャップ粒度骨材、開粒度骨材、砕石マトリックス、再生合材、再生シングル屋根板、およびそれらの混合物が挙げられるが、これらに限定されない。本発明においては、乾燥が完全でない骨材についても利用可能である。
【００８７】
瀝青舗装混合物
本発明の油中水型瀝青分散液は、瀝青舗装混合物と同じ設備で製造してもよい。また、本発明の分散液はいくつかの混合方法で製造できる。これらには、以下の種類の混合装置によって瀝青と水とを混合する方法が挙げられ、高せん断コロイドミル、スタティック型インラインミキサー、高せん断ミキサー、および高せん断噴霧装置などがあるが、これらに限定されない。さらに、水の注入により発生するせん断力により、水滴が瀝青の流れに十分に分散および混合され、瀝青分散液を製造できるように、水を瀝青製造工程の流れに直接注入して分散液を製造してもよい。瀝青製造工程の流れへの水の注入は、破壊工程または他の工程などの位相反転工程中に行うことができる。このような混合工程により、約８０℃〜約９５℃において油中水型瀝青分散液を製造し、混合槽に注入して製造した後、約６０℃〜約１４０℃の骨材と混合して、約６０℃〜約１４０℃の瀝青舗装混合物を製造する。
【００８８】
本発明の一実施形態において、以下の材料を混合する手段を含む工程により、瀝青舗装混合物を約５０℃〜約１２０℃において製造する。
（ｉ）約７５℃〜約９５℃の油中水型瀝青分散液を瀝青混合物全重量に対して約２％〜約１０％
（ｉｉ）約６０℃〜約１４０℃の骨材および／または再生合材を瀝青混合物全重量に対して約９０％〜約９８％
【００８９】
他の実施形態として、上述の工程により、瀝青混合物を約５５℃〜約１２０℃において製造してもよい。
【００９０】
また、他の実施形態として、上述の工程により、瀝青混合物を約６０℃〜約９５℃において製造してもよい。
【００９１】
一実施形態において、上述の工程の（ｉ）として約８５℃〜約９５℃の油中水型瀝青分散液を用いて、瀝青混合物を製造してもよい。
【００９２】
また、一実施形態において、上述の工程の（ｉｉ）として約６０℃〜約１２０℃の骨材および／または再生合材を用いて、瀝青混合物を製造してもよい。
【００９３】
本発明の瀝青混合物に、骨材の投入と共に添加剤を含有させてもよい。このような添加剤として、石灰およびセメントなどの無機物系添加剤や、セルロース、ガラスおよび高分子繊維などの繊維質の添加剤が挙げられるが、これらに限定されない。また、再生合材も添加剤として用いることができる。
【００９４】
一実施形態において、本発明による瀝青混合物を、約０℃〜約１２０℃において敷設する路面に用いることができる。他の実施形態では、本発明による瀝青混合物を、約８５℃〜約１００℃において敷設する路面に用いることができる。さらに、他の実施形態において、本発明による瀝青混合物を、約８５℃〜約９５℃において敷設する路面に用いることができる。
【００９５】
本発明の瀝青混合物を敷設する路面に用いた後、舗装に使用される締固め方法のうちいずれかを用いて所望に締固めることができる。
【００９６】
一実施形態において、１４０℃を超える温度で製造され、骨材粒度および瀝青濃度が瀝青混合物と実質的に等しい加熱舗装混合物の空隙率に相当する空隙率まで、適用した瀝青混合物の締固めを行う。
【００９７】
また、一実施形態において、１４０℃を超える温度で製造され、骨材粒度および瀝青濃度が瀝青混合物と実質的に等しい加熱舗装混合物の速度に相当する速度で耐荷強度が発達するように、適用した瀝青混合物の締固めを行う。
【００９８】
本発明の製造方法は、薄い敷き厚の舗装への利用に適している。薄い敷き厚の舗装は舗装維持技術で用いられ、通常１６５℃を超える温度で標準加熱混合工程により製造した瀝青混合物を、対応する温度において既存の損傷した舗装表面に敷設を行って、薄い敷き厚の舗装を従来行っている。加熱瀝青混合物を使用する現行の薄い敷き厚技術では、一般に、主に２つの欠点がある。まず、加熱瀝青混合物は冷却が早く、修繕の必要な既存の舗装表面に広げる（例えば、伸ばす）ことが常温において困難であることが挙げられる。加熱瀝青材から成る薄い敷き厚が急冷すると、締固め性が比較的低くなる。急冷に起因する敷設（例えば、拡張、盤下げ、および締め固め）の際に発生する問題は、ポリマー改質瀝青を用いる場合にさらに深刻となる。ポリマー改質瀝青は、非改質瀝青よりも所定の温度における粘度が高い。このため、ポリマー改質瀝青で作られた加熱瀝青混合物（骨材との混合物）は、非改質瀝青で作られた同様な瀝青混合物よりも所定の温度における粘性が高い。粘度および流れ抵抗が増加した結果、ポリマー改質瀝青でできた薄い敷き厚の瀝青混合物は操作性および敷設の際に、さらに困難となる。
【００９９】
本発明による製造方法および瀝青混合物を、瀝青舗装用ブロックの製造に利用することは好ましい。この技術において、油中水型瀝青分散液および骨材を混合して、型で鋳造、圧縮し、修繕に用いる瀝青混合物を形成する。硬化ブロック（またはれんが）は、舗装の敷設に用いられる。一実施形態においては、本発明の瀝青混合物を型で鋳造し、約５０℃〜約１２０℃において圧縮を行う。他の実施形態においては、本発明の瀝青混合物を型で鋳造し、約８０℃〜約１００℃において圧縮を行う。
【０１００】
本発明の瀝青混合物は圧縮強化（高密度および高強度となる）や硬化速度の加速（生産速度の向上と生産コストの改善となる）が可能なため、本発明の製造方法および瀝青混合物によって、従来の常温舗装混合物を用いたブロックの敷設を改善することができる。
【０１０１】
本発明の製造方法および瀝青分散液は、瀝青混合物の製造時に用いられるのが好ましい。このような現場での作業には、老朽化して損傷した舗装を各種携帯用加熱装置で加熱して掘り起こし、瀝青材と再化合して再生瀝青混合物を作製する現場での加熱再生などの、その場での再生作業が含まれる。再生瀝青混合物は車線の幅に伸ばされ、締固めされて再生舗装路面となる。
【０１０２】
一実施形態において、瀝青混合物の製造からそれらを舗装に用いるまでの間、本発明の瀝青混合物を約５０℃〜約１２０℃に維持する。他の実施形態においては、本発明の瀝青混合物を約８０℃〜約１００℃の温度に維持する。本発明の瀝青混合物の湿分の蒸発を防ぐため、閉鎖系（比較的大きい貯蔵庫、貯蔵サイロ、覆いのある運搬車両など）に入れてこれらの温度を維持してもよい。
【０１０３】
本発明の瀝青舗装混合物の製造には、瀝青分散液と骨材を混合するためのスタティック型または可動式の方法および設備を用いることができ、バッチ式、ドラム式、または連続式などの混和機が挙げられる。可動式とは、その場での作業や現場で作業するときに用いられる装置を含むが、これに限定されない。混和機では、分散液が粗骨材および／またはＲＡＰ、細骨材やフィラーと共に粉砕されるため、高せん断力が得られる。これらの高せん断性の混合器では、瀝青分散液を加温した骨材および／またはＲＡＰに噴霧しながら、骨材および／またはＲＡＰ（ドラム式またはバッチ式のミキサー中で規定の工程温度に加熱されている）を傾斜ドラム中に流して、ドラム式ミキサー中を、分散処理した骨材および／またはＲＡＰが流れ落ちるようにしている。たいていのドラム式ミキサーの内壁には、混合物を繰り返し受ける羽が裏打ちされており、ドラムの回転に従って混合物が持ち上げられ、ドラムの下方に堆積される。ドラム式およびバッチ式の設備は、一時間あたり数百トンの舗装材の処理が可能である。
【０１０４】
通常、従来の乳化剤／界面活性剤パッケージを含有する瀝青乳化剤は、昇温して乳化剤に骨材を混合することにより機械的応力が与えられ、粗くなる。そのため、骨材の被覆効率が下がり、骨材から成る瀝青混合物の粘度が増加する。瀝青混合物の粘度の増加につれて、締固め時に舗装混合物が高密度化されにくくなり、わだち掘れ、穴の形成やラベリングなどの舗装の損傷問題が多数起こるようになる。また、界面活性剤の多量の添加はこの粗化を軽減するが、同時に圧縮強度の成長を遅くするので好ましくない結果となる。
【０１０５】
本発明で用いられる界面活性剤パッケージは、油中水型分散液に高温における流動特性を付与し、分散液の粗化に対する安定性を高める。本発明の瀝青分散液における分散相の水滴の界面レオロジーは、界面活性剤パッケージの構造や化学的性質によって制御することができる。界面活性剤の構造や化学的性質は、界面において界面活性剤が分散するのに必要なエネルギーに影響を与える。また、上記の常温における分散液と骨材との混合時などに示されるような、高温せん断状態における破断に対する油中水型分散液のせん断安定性が界面活性剤の構造や化学的性質により決まる。界面活性剤構造およびその充填剤は界面レオロジーや粘度に影響がある。さらに、界面活性剤構造を適切に選択すると、界面粘度に対する影響度合いに効果がある。
【０１０６】
以下の例を用いてさらに本発明を説明するが、これらは、本発明に関するいかなる制限も加えるものではない。
【０１０７】
以下の例において、瀝青分散液と骨材による瀝青混合物は、自動バケットミキサーまたは手のどちらかにより混合したものである。瀝青分散液と骨材の混合物を、それらの混合物が作製時の温度であるうちに準備して、締固めを行った。ストラテジック・ハイウェイ・リサーチ・プログラム（ＳＨＲＰ）・ジャイレトリーコンパクタ（パインインスツルメントにより市販されている）を用いて、ジャイレトリー角１．２５°、動圧６００ｋＰａ、回転数３０回において瀝青混合物を締固めて小玉状にした。締固め後すぐに、瀝青混合物の小玉をオーブン中、２５℃において養生した。養生後、圧縮強度の評価を行った（例えば、マーシャル安定度）。締固めた試料の圧縮強度の測定には、パインインスツルメントにより市販されているスタビロメータを用いた。
【０１０８】
実施例１〜３で用いた骨材には、舗装の摩耗層の製造に通常用いる密粒度の１／２インチ標準舗装混合物に対する粒度および性能規格に適合する砕石花崗岩を用いた。全ての骨材試料を、使用する前に１１０℃でオーブン乾燥して湿分の除去を行った。
【０１０９】
実施例１
アスファルトには、性能規定アスファルトであるＰＧ６７−２２を用いたが、他の粘度規定、浸透性規定、および性能規定アスファルトも本発明の油中水型分散液の製造に適していた。骨材には、スーパーペーブによる骨材品質および性能規格を満たす密粒度骨材を用いた。
【０１１０】
瀝青混合物は、下記の手順で準備した。
【０１１１】
ｐＨ２．５、８５℃のアルキルポリアミン界面活性剤を含む水１５部に、予め１３５℃に加熱したＰＧ６４−２２瀝青８５部を加えた。ここで、得られる含水瀝青分散液が１００℃未満に保たれるように、瀝青を徐々に加えた。約７０部の含水瀝青分散液を、１／２インチ標準摩耗層用舗装骨材の粒度および性能規格を満たす密粒度をもつ花崗岩の骨材約１０００部に加え、その混合物を１２０℃に加熱した。混合物を６０秒間混合し、上記粒度の骨材の全重量に対して約５．６％の瀝青を含有する瀝青混合物を作製した。
【０１１２】
得られた瀝青混合物は約８０℃〜約９５℃の温度範囲であり、これを予め８０℃〜９５℃に加熱しておいた直径１００ｍｍのジャイレトリー締固め型に入れた。そして、瀝青混合物を、回転数３０回のＳＨＲＰパインジャイレトリーコンパクタで圧力６００ｋＰａ、ジャイレトリー角１．２５°において締固めた。
【０１１３】
次に、締固めた瀝青混合物を２５°Cのオーブンに入れ、２４時間養生を行った。養生後、締固めおよび養生を行った瀝青混合物の物理的特性および性能特性について測定を行った。強度特性は、同様に配合した加熱アスファルト舗装混合物で予想される程度であった。
【０１１４】
実施例２〜４
実施例２〜４で使用したアスファルトは、性能規定アスファルトのＰＧ６７−２２であるが、他の粘度規定、浸透性規定、および性能規定アスファルトも、本発明の油中水型分散液の製造に適していた。実施例２〜４で使用した骨材には、スーパーペーブによる骨材品質および性能規格に適合する密粒度をもつ骨材を用いた。
【０１１５】
実施例２および３では、高せん断ホモゲナイザーを用いた。高せん断ホモゲナイザーには、大気圧、１００℃未満において油中水型瀝青分散液を製造するためのせん断ヘッドが取り付けられている。これらの試験では、鋸歯状のせん断ヘッドを１６０００ｒｐｍで用いた。これらの試験を大気圧で行ったため、分散液の温度は、分散液から水が蒸発しない程度に保たれていた。これらの温度は、主に約９４℃〜約１００℃であった。定圧の閉鎖系において混合を行うことにより、水蒸気損失の無い圧力において、より高い分散温度を利用できるようになる。実施例２および３で作製した油中水型瀝青分散液中の瀝青量の目安は、調整後の油中水型瀝青分散液の重量に対して約８０〜９０％とした。
【０１１６】
適切な乳化剤パッケージを水に溶解し、様々なｐＨに調整を行って界面活性剤溶液を作製した。調整後の分散液中の乳化剤の容量が約０．１〜０．５％になるように、界面活性剤溶液への添加量を調整した。他の乳化剤パッケージを用いる場合は、上記と異なる添加量が適している。濃塩酸を添加することにより、溶液のｐＨの調整を行った。油中水型瀝青分散液の製造に用いる前に、界面活性剤溶液を約８５℃に加熱した。
【０１１７】
実施例２および３の手順には、次の手段を採った。リング・スタンドに固定した金属製の容器に瀝青を加え、ホットプレートで目的とする温度の約９４℃〜約１００℃に加熱した。高せん断ミキサー中で、鋸歯状のせん断ヘッドを用いて１６０００ｒｐｍにおいて、加熱した瀝青を撹拌し、界面活性剤溶液を添加した。得られた油中水型分散液を瀝青濃度測定用の試料を採取してから、約６０℃〜約１２０℃の密粒度舗装用骨材に加えた。
【０１１８】
実施例２
乳化剤パッケージは、改質した脂肪酸によるポリエチレンポリアミンアミドアミン凝縮物の一つ以上と、長鎖脂肪族ポリプロピレンポリアミンの一つ以上との混合物から成る。これらの種類については、ＰＣＴ出願のＰＣＴ／ＵＳ２００５／００２９１６号に記載されている。
【０１１９】
最終的に乳化剤の添加量が調整後の油中水型分散液の重量に対して約０．３％になるように、界面活性剤溶液の乳化剤濃度は約１．５％とした。例えば、加熱した界面活性剤溶液２０ｇには、約０．３ｇの乳化剤パッケージが含まれている。したがって、油中水型分散液１００ｇには、約１９．７ｇの水、８０ｇの瀝青、および０．３ｇの上記乳化剤／界面活性剤パッケージが含まれていた。
【０１２０】
濃塩酸を添加してｐＨ約２．０に界面活性剤溶液を調整し、せん断中の瀝青に添加する前に１８５℃に加熱した。せん断していた瀝青に必要量の界面活性剤溶液を添加し、すぐに高せん断ミキサーを止めた。
【０１２１】
中温瀝青舗装混合物は、従来の加熱アスファルト混合物を実験室で作製するように、バケットミキサー中で、予め加熱した骨材に油中水型分散液を添加して作製した。例えば、油中水型分散液６０ｇを予備加熱した骨材１０００ｇに添加した。バケットミキサーを起動して、骨材を油中水型分散液で被覆した。得られた混合物は、約６０℃〜約８２℃であった。
【０１２２】
得られた混合物は、締固めて中温混合試料を作成するのに適していた。
【０１２３】
実施例３
脂肪酸のポリエチレンポリアミンアミドアミン凝縮物のみを含有する乳化剤パッケージを、実施例１と同様に、界面活性剤溶液の作製に用いた。この乳化剤パッケージから得た界面活性剤溶液も、ｐＨ２になるように塩酸を用いて調整した。実施例２と同様に、約８５℃の界面活性剤溶液を高せん断ミキサーで混合中の約９４℃のＰＧ６７−２２瀝青に加えて、油中水型分散液を作製した。中温アスファルト舗装混合物を作製するため、予め加熱した骨材に得られた油中水型分散液６０ｇを加え、従来の１ガロンバケットミキサー中で混合した。
【０１２４】
得られた混合物は、骨材の被覆が完全ではなかったため、締固めて中温混合試料を作成するのには適していなかった。密粒度舗装混合物では、骨材を完全に被覆しておく必要があるといえる。
【０１２５】
実施例４
ＳＵＳ３１６製のスタティック型管状インラインミキサーを、Ｔ字の接合部を介して界面活性剤用ポンプおよび瀝青用ポンプそれぞれの出口側に取り付けた。上記の実施例２および３と同様に界面活性剤溶液を処理し、加熱アスファルトとともにインラインミキサーへ供給した。界面活性剤およびアスファルト用供給路は、インラインミキサーと同様に、昇温状態を維持するために熱監視した。メタ安定化油中水型分散液をインラインミキサーの出口側より排出した。得られたメタ安定化油中水型分散液を予備加熱した骨材の入ったバケットミキサーに直接供給して、中温アスファルト舗装混合物を作製した。
【０１２６】
実施例５〜７
実施例５〜７では、骨材として表１で示す粒度の砕石石灰石を用いた。
【０１２７】
【表１】
2009531565.tif 000003
【０１２８】
本実施例で用いた材料には、ＰＧ６４−２２のスーパーペーブ規格のベネズエラ産瀝青および、表１の粒度および図６で示す０．４５乗曲線に従う３／８インチの最大粒径（ＮＭＡＳ）をもつ砕石石灰石骨材が含まれる。
【０１２９】
図７に示すスタティック型インライン混合装置によって本実施例の油中水型分散液を作製した。水に溶解した界面活性剤パッケージから成る界面活性剤溶液をｐＨ２〜３になるように調整して用意した。界面活性剤溶液中の界面活性剤パッケージは、アルキルモノアミン、アルキルプロピレンポリアミン、およびディールス・アルダー縮合反応により強化したトール油脂肪酸のポリエチレンポリアミン凝縮物をおよそ１：１：２部の割合で混合したものである。界面活性剤パッケージが約３〜１０％の界面活性剤溶液を作製した。
【０１３０】
【表２】
2009531565.tif 000004
【０１３１】
実施例５〜７において、界面活性剤溶液および瀝青を、各ポンプおよび供給系統を用いて１５：８５、１０：９０、および５：９５の比で、それぞれをスタティック型インラインミキサーに供給した。このようにして得られた油中水型瀝青分散液は、約８５〜９５％の瀝青と約５〜１５％の水から成り、界面活性剤パッケージおよびｐＨ調整の為の無機酸を含有していた。３つの実施例全てにおいて、界面活性剤パッケージは、調整後の油中水型分散液の重量の０．５％であった。これら実施例において、表２に示す温度に予備加熱された骨材の入った機械式バケットミキサー混合装置（アスファルト混合産業においてはよく知られている）に、得られた油中水型分散液を直接供給した。
【０１３２】
混合装置により用意した混合物を締固め用の型に移し、初期回転数８回、設計回転数１００回、最大回転数１６０回において、ＳＨＲＰパインジャイレトリーコンパクタを用いて締固めた。締固めた混合物の密度は、強度と同様に、最大回転数において測定を行った。実施例５と６では、骨材の初期温度と得られた混合物の温度が異なっていた。実施例５において、骨材温度は８０℃で、得られた混合物温度は８５℃であった。実施例６では、骨材温度は１２０℃で、得られた混合物温度は１０７℃であった。油中水型瀝青分散液から成る舗装混合物の容量特性（密度）およびＴＳＲ値は、従来の手順による加熱アスファルト混合物（ＨＭＡ）制御によって作製した舗装混合物の特性と同等であった。
【０１３３】
実施例７
実施例７では、実施例４と同様の配合および製造条件で行った。ただし、実施例７では、ポリマー改質した瀝青を含む油中水型瀝青分散液を加えながら、瀝青舗装産業で一般的に用いられているスチレン・ブタジエンラテックスを表２に示す量で界面活性剤溶液に加えた。容量特性は、加熱アスファルト混合物（ＨＭＡ）制御により作製したしたものと同等であった。
【０１３４】
言うまでもなく、前述の実施例は一例であり、説明のためのもので、本発明を制限するものではない。当業者に明らかなように、本発明において、変更や修正を行ってもよい。そのような変形例についても、請求項に記載の発明の範囲内と考えられる。
【図面の簡単な説明】
【０１３５】
【図１】構造（Ｉ）をもつ炭素数が１２〜２４の脂肪族アミン界面活性剤であるエトキシトリメチレンアミン誘導体の概略図である。
【図２】構造（ＩＩ）をもつ炭素数が１２〜２４の脂肪族アミン界面活性剤であるプロポキシトリメチレンアミン誘導体の概略図である。
【図３】構造（ＩＩＩ）をもつ炭素数が１２〜２４の脂肪族ジアルキルアミン界面活性剤の概略図である。
【図４】構造（ＩＶ）をもつ炭素数が１２〜２４の脂肪族第４級アミン界面活性剤の概略図である。
【図５】構造（Ｖ）をもつ炭素数が１２〜２４の脂肪族第４級アミン界面活性剤の概略図である。
【図６】実施例４〜６で用いた材料の粒度を示す０．４５乗の曲線グラフである。
【図７】本発明における試験の実施に用いたスタティック型インライン混合装置の概略図である。
【図１】
2009531565.tif 000015
【図２】
2009531565.tif 000016
【図３】
2009531565.tif 000017
【図４】
2009531565.tif 000018
【図５】
2009531565.tif 000019
【図６】
2009531565.tif 000020
【図７】
2009531565.tif 000021
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
瀝青分散液の全重量に対して約７５％〜約９５％の瀝青と、２６℃で水分濃度が０．１重量％未満において、瀝青と水との界面張力が４０ｄｙｎｅ／ｃｍ未満である界面活性剤パッケージを瀝青分散液全重量に対して約０．０５％〜約２％と、残りは水から成る油中水型瀝青分散液を瀝青混合物全重量に対して約２％〜約１０％と、
瀝青混合物全重量に対して約９０％〜約９８％の骨材とから成る瀝青混合物。
【請求項２】
前記瀝青は、天然瀝青、原油から得られる瀝青、分解工程で得られる石油ピッチ、コールタール、ポリマー改質瀝青、ゴム引き瀝青、再生タイヤ材料を含有するゴム引き瀝青、酸改質瀝青、ろう改質瀝青、およびそれらの混合物からなる群から選択される１種を含有することを特徴とする請求項１に記載の混合物。
【請求項３】
前記天然瀝青は、レーキアスファルト、レーキアスファルト誘導体、ギルソナイト、ギルソナイト誘導体、およびそれらの混合物からなる群から選択される１種を含有することを特徴とする請求項２に記載の混合物。
【請求項４】
前記瀝青は、天然ゴム、合成ゴム、プラストマー、熱可塑性樹脂、熱硬化性樹脂、エラストマー、スチレンブタジエンスチレン、スチレンブタジエンゴム、ポリイソプレン、ポリブチレン、ブタジエン・スチレンゴム、ビニールポリマー、エチレン酢酸ビニール、エチレン酢酸ビニル誘導体、含硫架橋剤、塩、酸改質剤、ろう改質剤、およびそれらの混合物からなる群から選択される少なくとも１種の添加剤で改質した瀝青を含有することを特徴とする請求項１に記載の混合物。
【請求項５】
前記酸改質剤は、トール油酸、蒸留トール油、粗トール油、トール油ピッチ、トール油酸のリン酸誘導体、トール油ピッチのリン酸誘導体、ポリリン酸、およびそれらの混合物からなる群から選択される１種を含有することを特徴とする請求項４に記載の混合物。
【請求項６】
前記界面活性剤パッケージは、アニオン系界面活性剤、カチオン系界面活性剤、両性界面活性剤、非イオン性界面活性剤、およびそれらの混合物からなる群から選択される１種を含有することを特徴とする請求項１に記載の混合物。
【請求項７】
前記アニオン系界面活性剤は、炭素数が１２〜２４の脂肪酸、炭素数が１２〜２４の脂肪酸のディールス・アルダー付加体、樹脂酸のディールス・アルダー付加体、天然樹脂高分子、ケブラコ樹脂、タンニン、リグニン高分子、ポリアクリル酸、ポリアクリル酸誘導体、スルホン酸アルキル、アルキルベンジルスルホン酸塩、アルキル硫酸塩、アルキルホスホン酸塩、アルキルリン酸塩、フェノール樹脂、（ｉ）天然樹脂高分子、ケブラコ樹脂、タンニン、およびリグニンからなる群から選択される少なくとも１種と（ｉｉ）炭素数が１０〜２４の脂肪酸および炭素数が１０〜２４の脂肪酸のディールス・アルダー付加体からなる群から選択される少なくとも１種との反応による生成物、リグニン、天然樹脂高分子、またはケブラコ樹脂の硫酸塩誘導体、リグニン、天然樹脂高分子、またはケブラコ樹脂のスルホン酸塩誘導体、リグニン、天然樹脂高分子、またはケブラコ樹脂のリン酸塩誘導体、リグニン、天然樹脂高分子、またはケブラコ樹脂のホスホン酸塩誘導体、（ｉ）天然樹脂高分子、ケブラコ樹脂、タンニン、およびリグニンからなる群から選択される少なくとも１種と（ｉｉ）炭素数が１０〜２４の脂肪酸および炭素数が１０〜２４の脂肪酸のディールス・アルダー付加体からなる群から選択される少なくとも１種との反応による生成物の硫酸塩誘導体、（ｉ）天然樹脂高分子、ケブラコ樹脂、タンニン、およびリグニンからなる群から選択される少なくとも１種と（ｉｉ）炭素数が１０〜２４の脂肪酸および炭素数が１０〜２４の脂肪酸のディールス・アルダー付加体からなる群から選択される少なくとも１種との反応による生成物のスルホン酸塩誘導体、（ｉ）天然樹脂高分子、ケブラコ樹脂、タンニン、およびリグニンからなる群から選択される少なくとも１種と（ｉｉ）炭素数が１０〜２４の脂肪酸および炭素数が１０〜２４の脂肪酸のディールス・アルダー付加体からなる群から選択される少なくとも１種との反応による生成物のリン酸塩誘導体、（ｉ）天然樹脂高分子、ケブラコ樹脂、タンニン、およびリグニンからなる群から選択される少なくとも１種と（ｉｉ）炭素数が１０〜２４の脂肪酸および炭素数が１０〜２４の脂肪酸のディールス・アルダー付加体からなる群から選択される少なくとも１種との反応による生成物のホスホン酸塩誘導体、およびそれらの混合物からなる群から選択される１種を含有することを特徴とする請求項６に記載の混合物。
【請求項８】
前記両性界面活性剤は、炭素数が１０〜２４の脂肪酸のディールス・アルダー付加体と、ポリエチレンポリアミン、炭素数が１２〜２４のアルキルアミドプロピルハロゲン化物メチルカルボン酸ベタインリチウム、炭素数が１２〜２４のアルキルアミドプロピルハロゲン化物メチルカルボン酸ベタインナトリウム、炭素数が１２〜２４のアルキルアミドプロピルハロゲン化物メチルカルボン酸ベタインカリウム、炭素数が１２〜２４のアルキルアミドプロピルハロゲン化物リン酸ベタインリチウム、炭素数が１２〜２４のアルキルアミドプロピルハロゲン化物リン酸ベタインナトリウム、炭素数が１２〜２４のアルキルアミドプロピルハロゲン化物リン酸ベタインカリウム、炭素数が１２〜２４のアルキルアミドプロピルハロゲン化物硫酸ベタインリチウム、炭素数が１２〜２４のアルキルアミドプロピルハロゲン化物硫酸ベタインナトリウム、炭素数が１２〜２４のアルキルアミドプロピルハロゲン化物硫酸ベタインカリウム、およびそれらの混合物からなる群から選択される１種との反応により得られる生成物を含有することを特徴とする請求項６に記載の混合物。
【請求項９】
前記カチオン系界面活性剤は、脂肪族イミドアミン、脂肪族アミドアミン、炭素数が１２〜２４のアルキルモノアミン、炭素数が１２〜２４のアルキルポリプロピレンポリアミン、炭素数が１２〜２４のアルキルモノアミンのポリオキシエチレン、炭素数が１２〜２４のアルキルモノアミンのポリオキシプロピレン、炭素数が１２〜２４のアルキルポリプロピレンポリアミンのポリオキシエチレン、炭素数が１２〜２４のアルキルポリプロピレンポリアミンのポリオキシプロピレン、炭素数が１２〜２４のアルキルアリルモノアミン、炭素数が１２〜２４のアルキルアリルポリプロピレンポリアミン、炭素数が１２〜２４の第４級アミン、タンニンのアミン誘導体、フェノール樹脂のアミン誘導体、リグニンのアミン誘導体、アミン改質ポリアクリレート、炭素数が１２〜２４のアルキルモノアミンと炭素数が１２〜２４のアルキルポリプロピレンポリアミンとの混合物、およびそれらの混合物からなる群から選択される少なくとも１種を含有することを特徴とする請求項６に記載の混合物。
【請求項１０】
前記非イオン系界面活性剤は、アルカノール型のアルキルアリルポリエチレンオキサイド誘導体、アルカノール型のポリプロピレンオキサイド誘導体、アルカノール型のポリエチレンオキサイド誘導体、アルカノール型のポリプロピレンオキサイド誘導体、ポリエトキシレート界面活性剤、ポリプロポキシレート界面活性剤、ソルビタンエステル、モノサッカリド誘導体、ポリサッカリド誘導体、プロテイン安定剤、物理的安定剤、アルキルポリサッカリド、アルキルフェノールアルコキシレート、脂肪族アルコールエトキシレート、脂肪酸プロポキシレート、エスシノール酸のエトキシレート、ヒマシ油のエトキシレート、エスシノール酸のプロポキシレート、ヒマシ油のプロポキシレート、およびそれらの混合物からなる群から選択される少なくとも１種を含有することを特徴とする請求項６に記載の混合物。
【請求項１１】
前記界面活性剤パッケージは、ポリエチレンポリプロピレンブロック共重合体、ヒドロキシポリオキシエチレン・ポリオキシプロピレン・ポリオキシエチレン・ブロック共重合体、１，２−プロピレングリコールエトキシレート、１，２−プロピレングリコールプロポキシレート、分子量が３００ｇ／ｍｏｌを超えるエチレンオキサイドおよびプロピレンオキサイドの合成ブロック共重合体、デシルアルコールエトキシレート、キャスターオイルエトキシレート、ケトオレイルアルコールエトキシレート、エトキシレートアルカノールアミド、脂肪族アルコールアルコキシレート、ジノニルフェノールエトキシレート、ノニルフェノールエトキシレート、ソルビタンエステルエトキシレート、アルキルエーテル硫酸塩、モノアルキルスルホスクシナメート、アルキルフェノールエーテル硫酸塩、脂肪族アルコール硫酸塩、ジアルキルスルホコハク酸、アルキルエーテルリン酸塩、アルキルフェノールエーテルリン酸塩、アルキルナフタレンスルホン酸、α−オレフィンスルホン酸塩、アルキルベンゼンスルホン酸およびその塩、アルキル両性（ジ）アセテート、アルキルベタイン、アルキルポリサッカリド、アルキルアミンエトキシレート、アミンオキシドからなる群から選択される少なくとも１種を含有することを特徴とする請求項１に記載の混合物。
【請求項１２】
前記界面活性剤パッケージは、アクリル酸、アルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン、ジエン、ヒドロキシレートプロペン、ポリヒドロキシレートポリアルケン、ハロゲン化エチレン、ハロゲン化プロピレン、およびハロゲン化アルキリデンからなる群から選択される少なくとも１種のモノマーから成るオリゴマー、アクリル酸、アルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン、ジエン、ヒドロキシレートプロペン、ポリヒドロキシレートポリアルケン、ハロゲン化エチレン、ハロゲン化プロピレン、およびハロゲン化アルキリデンからなる群から選択される少なくとも１種のモノマーから成るホモポリマー、アクリル酸、アルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン、ジエン、ヒドロキシレートプロペン、ポリヒドロキシレートポリアルケン、ハロゲン化エチレン、ハロゲン化プロピレン、およびハロゲン化アルキリデンからなる群から選択される少なくとも１種のモノマーから成るコポリマー、およびそれらの混合物からなる群から選択される少なくとも１種を含有することを特徴とする請求項１に記載の混合物。
【請求項１３】
前記界面活性剤パッケージは、アクリル酸、アルキルアクリル酸、アクリル酸のアルキルエステル、アルキルアクリル酸のアルキルエステル、アクリル酸のヒドロキシアルキルエステル、アルキルアクリル酸のヒドロキシアルキルエステル、アクリルアミド、アルキルアクリルアミド、Ｎ−アルキルアクリルアミド、Ｎ，Ｎ−ジアルキルアクリルアミド、Ｎ−ヒドロキシアルキルアクリルアミド、Ｎ，Ｎ−ジヒドロキシアルキルアクリルアミド、スチレン、アルキルスチレン、エテン、プロペン、高級アルケン、ジエン、ヒドロキシレートプロペン、ポリヒドロキシレートポリアルケン、ハロゲン化エチレン、ハロゲン化プロピレン、ハロゲン化アルキリデン、およびそれらの混合物からなる群から選択される少なくとも１種のモノマーから成るオリゴマー、コオリゴマー、ターシャリーオリゴマー、テトラオリゴマー、ホモポリマー、コポリマー、ターシャリーポリマー、またはテトラポリマーのうちの少なくとも１種の塩を含有することを特徴とする請求項１に記載の混合物。
【請求項１４】
前記界面活性剤パッケージは、オリゴマーエチレンアミン、オリゴマーポリプロピレンアミン、ヘキサメチレンジアミン、ビスヘキサメチレンジアミン、ポリエチレンポリアミン、ポリプロピレンポリアミン、ポリエチレン／ポリプロピレンポリアミン、ポリアルキレンポリアミン製造から得られる蒸留残滓、および高級ポリアルキレンポリアミンからなる群から選択される少なくとも１種、オリゴマーエチレンアミン、オリゴマーポリプロピレンアミン、ヘキサメチレンジアミン、ビスヘキサメチレンジアミン、ポリエチレンポリアミン、ポリプロピレンポリアミン、ポリエチレン／ポリプロピレンポリアミン、ポリアルキレンポリアミン製造から得られる蒸留残滓、および高級ポリアルキレンポリアミンからなる群から選択される少なくとも１種からなるアミド塩を含有することを特徴とする請求項１に記載の混合物。
【請求項１５】
前記界面活性剤パッケージは、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミン製造から得られる蒸留残滓、および高級ポリアルキレンポリアミンからなる群から選択される少なくとも１種からなるモノエトキシレート、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミン製造から得られる蒸留残滓、および高級ポリアルキレンポリアミンからなる群から選択される少なくとも１種からなるポリエトキシレート、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミン製造から得られる蒸留残滓、および高級ポリアルキレンポリアミンからなる群から選択される少なくとも１種からなるモノプロピレート、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミン製造から得られる蒸留残滓、および高級ポリアルキレンポリアミンからなる群から選択される少なくとも１種からなるポリプロピレート、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミン製造から得られる蒸留残滓、および高級ポリアルキレンポリアミンからなる群から選択される少なくとも１種からなるアミドモノエトキシレート塩、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミン製造から得られる蒸留残滓、および高級ポリアルキレンポリアミンからなる群から選択される少なくとも１種からなるアミドポリエトキシレート塩、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミン製造から得られる蒸留残滓、および高級ポリアルキレンポリアミンからなる群から選択される少なくとも１種からなるアミドモノプロピレート塩、オリゴマーエチレンアミン、オリゴマーポリプロピレンアミン、ヘキサメチレンジアミン、ビスヘキサメチレンジアミン、オリゴマーアジリジン、ポリアジリジン、ポリエチレンポリアミン、ポリプロピレンポリアミン、ポリエチレン／ポリプロピレンポリアミン、ポリアルキレンポリアミン製造から得られる蒸留残滓、および高級ポリアルキレンポリアミンからなる群から選択される少なくとも１種からなるアミドポリプロピレート塩、およびそれらの混合物のうちの少なくとも１種を含有することを特徴とする請求項１に記載の混合物。
【請求項１６】
前記界面活性剤パッケージは、ヒドロキシルアルキルアミンのホモログ、ヒドロキシルアルキルアミンのホモログのアミド塩、炭素数３６の二量体脂肪酸、炭素数５４の三量体脂肪酸、また、オリゴマーエチレンアミン、ポリエチレンポリアミン、オリゴマープロピルアミン、ポリプロピレンポリアミン、ポリアルキレンポリアミン製造から得られる蒸留残滓、および高級ポリアルキレンポリアミンからなる群から選択される少なくとも１種からなる炭素数３６の二量体脂肪酸高分子、オリゴマーエチレンアミン、ポリエチレンポリアミン、オリゴマープロピルアミン、ポリプロピレンポリアミン、ポリアルキレンポリアミン製造から得られる蒸留残滓、および高級ポリアルキレンポリアミンからなる群から選択される少なくとも１種からなる炭素数３６の二量体脂肪酸高分子のアミド塩、オリゴマーエチレンアミン、ポリエチレンポリアミン、オリゴマープロピルアミン、ポリプロピレンポリアミン、ポリアルキレンポリアミン製造から得られる蒸留残滓、および高級ポリアルキレンポリアミンからなる群から選択される少なくとも１種からなる炭素数５４の三量体脂肪酸高分子、オリゴマーエチレンアミン、ポリエチレンポリアミン、オリゴマープロピルアミン、ポリプロピレンポリアミン、ポリアルキレンポリアミン製造から得られる蒸留残滓、および高級ポリアルキレンポリアミンからなる群から選択される少なくとも１種からなる炭素数５４の三量体脂肪酸高分子のアミド塩、ヒドロキシステアリン酸、ヒドロキシステアリン酸のオリゴマー、ヒドロキシステアリン酸のポリマー、ヒドロキシステアリン酸アミド、ヒドロキシステアリン酸アミドのオリゴマー、ヒドロキシステアリン酸アミドのポリマー、ヒドロキシステアリン酸アミドの塩、ヒドロキシステアリン酸アミドのオリゴマーの塩、ヒドロキシステアリン酸アミドのポリマーの塩、およびそれらの混合物のうちの少なくとも１種を含有することを特徴とする請求項１に記載の混合物。
【請求項１７】
請求項１に記載の混合物において、前記界面活性剤パッケージは以下のうちの少なくとも１種を含有することを特徴としており、
下記の構造（Ｉ）をもつ炭素数が１２〜２４の脂肪族アミンのエトキシトリメチレンアミン誘導体、構造（Ｉ）をもつ炭素数が１２〜２４の脂肪族アミンのエトキシトリメチレンアミド誘導体のヒドロキシステアリン酸、構造（Ｉ）をもつ炭素数が１２〜２４の脂肪族アミンのエトキシトリメチレンアミド誘導体のヒドロキシステアリン酸のオリゴマー、構造（Ｉ）をもつ炭素数が１２〜２４の脂肪族アミンのエトキシトリメチレンアミド誘導体のヒドロキシステアリン酸のポリマー、
【化１】
2009531565.tif 000022
（ここで、Rは直鎖、分鎖、または環状構造をもつ炭素数が１２〜２４の飽和または不飽和の脂肪族部分を示し、ｘ＋ｙ≧２、ａ、ｂ≧０である。）
下記の構造（ＩＩ）をもつ炭素数が１２〜２４の脂肪族アミンのプロポキシトリメチレンアミン誘導体、構造（ＩＩ）をもつ炭素数が１２〜２４の脂肪族アミンのエトキシトリメチレンアミド誘導体のヒドロキシステアリン酸、構造（ＩＩ）をもつ炭素数が１２〜２４の脂肪族アミンのエトキシトリメチレンアミド誘導体のヒドロキシステアリン酸のオリゴマー、構造（ＩＩ）をもつ炭素数が１２〜２４の脂肪族アミンのエトキシトリメチレンアミド誘導体のヒドロキシステアリン酸のポリマー、
【化２】
2009531565.tif 000023
（ここで、Ｒは直鎖、分鎖、または環状構造をもつ炭素数が１２〜２４の飽和または不飽和の脂肪族部分を示し、ｘ＋ｙ≧２、ａ、ｂ≧０である。）
下記に示す構造（ＩＩＩ）をもつ脂肪族ジアルキルアミン、構造（ＩＩＩ）をもつ脂肪族ジアルキルアミンのアミド塩、
【化３】
2009531565.tif 000024
（ここで、Ｒ１、Ｒ２はそれぞれ、直鎖、分鎖、または環状構造をもつ炭素数が１２〜２４の飽和または不飽和脂肪族部分である。）
下記に示す構造（ＩＶ）をもつ第４級アミン、構造（ＩＶ）をもつ第４級アミンのアミド塩、
【化４】
2009531565.tif 000025
（ここで、Ｒ１、Ｒ２はそれぞれ、直鎖、分鎖、または環状構造をもつ炭素数が１２〜２４の飽和または不飽和脂肪族部分であり、Ｒ３、Ｒ４はそれぞれ、メチルまたは直鎖、分鎖、または環状構造をもつ炭素数が１２〜２４の飽和または不飽和脂肪族部分の高級ホモログである。）
下記に示す構造（Ｖ）をもつ第４級アミン、構造（Ｖ）をもつ第４級アミンのアミド塩、およびこれらの混合物からなる群から選ばれる。
【化５】
2009531565.tif 000026
（ここで、Ｒ１、Ｒ２はそれぞれ、直鎖、分鎖、または環状構造をもつ炭素数が１２〜２４の飽和または不飽和脂肪族部分であり、Ｒ３、Ｒ４はそれぞれ、エトキシ部分、プロポキシ部分、またはそれらの混合物である。）
【請求項１８】
前記界面活性剤パッケージは、炭素数が１２〜２４の脂肪酸および炭素数が１２〜２４の脂肪酸のディールス・アルダー付加体からなる群から選ばれる少なくとも１種のポリアルキレンポリアミンビスアミド、炭素数が１２〜２４の脂肪酸および炭素数が１２〜２４の脂肪酸のディールス・アルダー付加体からなる群から選ばれる少なくとも１種のポリアルキレンポリアミンビスアミドのアミド塩、ジアルキルアリルアミン、ジアルキルアリルアミンのアミド塩、およびそれらの混合物を含有することを特徴とする請求項１に記載の混合物。
【請求項１９】
前記油中水型瀝青分散液は、分散液全重量の４％以下の有機溶媒を含有することを特徴とする請求項１に記載の混合物。
【請求項２０】
前記骨材は、密粒度骨材、ギャップ粒度骨材、開粒度骨材、砕石マトリックス骨材、再生合材、再生シングル屋根板、およびそれらの混合物からなる群から選ばれる少なくとも１種から成ることを特徴とする請求項１に記載の混合物。
【請求項２１】
前記混合物はさらに、加工性の改善または性能向上のための添加剤を含有することを特徴とする請求項１に記載の混合物。
【請求項２２】
前記混合物は、約０℃〜約１２０℃において敷設される表面に用いられることを特徴とする請求項１に記載の混合物。
【請求項２３】
以下の（Ａ）（ｉ）〜（ｉｉｉ）を含有する油中水型瀝青分散液を用意し、以下の（Ｂ）（ｉ）および（ｉｉ）を混合して約５０℃〜約１２０℃の瀝青混合物を製造することを特徴とする瀝青混合物の製造方法。
（Ａ）
（ｉ）瀝青分散液全重量に対して約７５％〜約９５％の瀝青、
（ｉｉ）２６℃で水分濃度が０．１重量％未満において、瀝青と水との界面張力が４０ｄｙｎｅ／ｃｍ未満である界面活性剤パッケージを瀝青分散液全重量に対して約０．０５％〜約２％、および
（ｉｉｉ）残りは水分。
（Ｂ）
（ｉ）約７５℃〜約９５℃の（Ａ）から得られた油中水型瀝青分散液を瀝青混合物全重量に対して約２％〜約１０％、および
（ｉｉ）約６０℃〜約１４０℃の骨材および／または再生合材を瀝青混合物全重量に対して約９０％〜約９８％。
【請求項２４】
以下の（ａ）および（ｂ）を含有する瀝青混合物の層を少なくとも一層含有する舗装道路。
（ａ）次の（ｉ）〜（ｉｉｉ）を含有する油中水型分散液を瀝青混合物の全重量に対して約２％〜約１０％
（ｉ）瀝青分散液全重量に対して約７５％〜約９５％の瀝青、
（ｉｉ）２６℃で水分濃度が０．１重量％未満において、瀝青と水との界面張力が４０ｄｙｎｅ／ｃｍ未満である界面活性剤を瀝青分散液全重量に対して約０．０５％〜約２％、および
（ｉｉｉ）残りは水分。
（ｂ）骨材および／または再生合材を瀝青混合物の全重量に対して約９０％〜約９８％。
【請求項２５】
前記界面活性剤パッケージは、アニオン系界面活性剤、カチオン系界面活性剤、両性界面活性剤、非イオン性界面活性剤、およびそれらの混合物からなる群から選ばれる少なくとも１種を含有することを特徴とする請求項２４に記載の舗装道路。
【手続補正２】
【補正対象書類名】明細書
【補正対象項目名】００３７
【補正方法】変更
【補正の内容】
【００３７】
好ましいアニオン系界面活性剤として、炭素数が１２〜２４の飽和脂肪酸、炭素数が１２〜２４の不飽和脂肪酸や、アクリル酸、無水マレイン酸、フマル酸、ジエン、またはジエノフィルにより改質した炭素数が１２〜２４の不飽和脂肪酸、樹脂酸、そして、アクリル酸、無水マレイン酸、フマル酸、ジエン、またはジエノフィルにより改質した樹脂酸、Ｈｅｒｃｕｌｅｓ  Ｉｎｃ．社から市販されている松の株から抽出される天然樹脂のＶＩＮＳＯＬ（登録商標)などの天然樹脂高分子、ケブラコ樹脂、タンニン、トール油リグニンなどのリグニン高分子、ポリアクリル酸、ポリアクリル酸誘導体、スルホン酸アルキル、アルキルベンジルスルホン酸塩、アルキル硫酸塩、アルキルホスホン酸塩、アルキルリン酸塩、フェノール樹脂、およびこれらの混合物を含有するものが挙げられるが、これらに限定されない。
【手続補正３】
【補正対象書類名】明細書
【補正対象項目名】００３８
【補正方法】変更
【補正の内容】
【００３８】
ここで、アニオン系界面活性剤には、上記の化合物およびそれらの誘導体が含まれる。これらには、錯体、付加生成物、および（ｉ）Ｈｅｒｃｕｌｅｓ  Ｉｎｃ．社から市販されている松の株から抽出される天然樹脂のＶＩＮＳＯＬ（登録商標)などの天然樹脂高分子、ケブラコ樹脂、タンニン、およびリグニンのうち少なくとも一つと（ｉｉ）炭素数が１０〜２４の飽和脂肪酸、炭素数が１０〜２４の不飽和脂肪酸、およびアクリル酸、無水マレイン酸、フマル酸、ジエン、およびジエノフィルのうち少なくとも一つにより改質した炭素数が１０〜２４の不飽和脂肪酸のうち少なくとも一つとの反応により生成した縮合生成物が含まれるが、これらに限定されない。
【手続補正４】
【補正対象書類名】明細書
【補正対象項目名】００３９
【補正方法】変更
【補正の内容】
【００３９】
本発明に好適な上記化合物の硫酸塩、スルホン酸塩、リン酸塩、またはホスホン酸誘導体には、リグニン、Ｈｅｒｃｕｌｅｓ  Ｉｎｃ．社から市販されている松の株から抽出される天然樹脂のＶＩＮＳＯＬ（登録商標)などの天然樹脂高分子、ケブラコ樹脂、およびタンニンなどが含まれるが、これらに限定されない。また、硫酸塩、スルホン酸塩、リン酸塩、またはホスホン酸誘導体の錯体、付加生成物、または（ｉ）Ｈｅｒｃｕｌｅｓ  Ｉｎｃ．社から市販されている松の株から抽出される天然樹脂のＶＩＮＳＯＬ（登録商標)などの天然樹脂高分子、ケブラコ樹脂、タンニン、およびリグニンのうち少なくとも一つと（ｉｉ）炭素数が１０〜２４の飽和脂肪酸、炭素数が１０〜２４の不飽和脂肪酸、およびアクリル酸、無水マレイン酸、フマル酸、ジエン、およびジエノフィルのうち少なくとも一つにより改質した炭素数が１０〜２４の不飽和脂肪酸のうち少なくとも一つとの反応により生成した縮合生成物も本発明において使用することができる。
【手続補正５】
【補正対象書類名】明細書
【補正対象項目名】００６４
【補正方法】変更
【補正の内容】
【００６４】
本発明の一実施形態において、界面活性剤に、構造（Ｉ）をもつ炭素数が１２〜２４の脂肪族アミンのエトキシトリメチレンアミン誘導体を含有させてもよい。ここで、Rは直鎖、分鎖、または環状構造をもつ炭素数が１２〜２４の飽和または不飽和の脂肪族部分を示し、ｘ＋ｙ≧２、ａ、ｂ≧０である。
【化１】
2009531565.tif 000027
【手続補正６】
【補正対象書類名】明細書
【補正対象項目名】００６６
【補正方法】変更
【補正の内容】
【００６６】
本発明の一実施形態において、界面活性剤に、構造（ＩＩ）をもつ炭素数が１２〜２４の脂肪族アミンのプロポキシトリメチレンアミン誘導体を含有させてもよい。ここで、Ｒは直鎖、分鎖、または環状構造をもつ炭素数が１２〜２４の飽和または不飽和の脂肪族部分を示し、ｘ＋ｙ≧２、ａ、ｂ≧０である。
【化２】
2009531565.tif 000028
【手続補正７】
【補正対象書類名】明細書
【補正対象項目名】００６８
【補正方法】変更
【補正の内容】
【００６８】
本発明の一実施形態において、界面活性剤に、直鎖、分鎖、または環状構造をもつ炭素数が１２〜２４の飽和脂肪族ジアルキルアミン、および構造（ＩＩＩ）をもつ直鎖、分鎖、または環状構造をもつ炭素数が１２〜２４の不飽和脂肪族ジアルキルアミンからなる群から選ばれる１種を含有させてもよい。
【手続補正８】
【補正対象書類名】明細書
【補正対象項目名】００６９
【補正方法】変更
【補正の内容】
【００６９】
本発明の一実施形態において、界面活性剤に、（ｉ）塩酸などのハロゲン化水素、酢酸、プロピオン酸、酪酸、シュウ酸、マレイン酸、フマル酸、およびクエン酸などのカルボン酸、およびリン酸のうち少なくとも一つと、（ｉｉ）構造（ＩＩＩ）の炭素数が１２〜２４の飽和または不飽和脂肪族ジアルキルアミンのうち少なくとも一つ、との反応により得られる塩を含有させてもよい。ここで、Ｒ１、Ｒ２はそれぞれ、直鎖、分鎖、または環状構造をもつ炭素数が１２〜２４の飽和または不飽和脂肪族部分である。
【化３】
2009531565.tif 000029
【手続補正９】
【補正対象書類名】明細書
【補正対象項目名】００７０
【補正方法】変更
【補正の内容】
【００７０】
本発明の一実施形態において、界面活性剤に、直鎖、分鎖、または環状の炭素数が１２〜２４の飽和脂肪族アルキルアミン、および構造（ＩＶ）をもつ直鎖、分鎖、または環状の炭素数が１２〜２４の飽和脂肪族アルキルアミンからなる群から選ばれる少なくとも１種から成る第４級アミン誘導体を含有させてもよい。ここで、Ｒ１、Ｒ２はそれぞれ、直鎖、分鎖、または環状構造をもつ炭素数が１２〜２４の飽和または不飽和脂肪族部分であり、Ｒ３、Ｒ４はそれぞれ、メチルまたは直鎖、分鎖、または環状構造をもつ炭素数が１２〜２４の飽和または不飽和脂肪族部分の高級ホモログである。
【化４】
2009531565.tif 000030
【手続補正１０】
【補正対象書類名】明細書
【補正対象項目名】００７２
【補正方法】変更
【補正の内容】
【００７２】
本発明の一実施形態において、界面活性剤に、直鎖、分鎖、または環状の炭素数が１２〜２４の飽和脂肪族アルキルアミン、および構造（Ｖ）をもつ直鎖、分鎖、または環状の炭素数が１２〜２４の飽和脂肪族アルキルアミンからなる群から選ばれる少なくとも１種から成る第４級アミン誘導体を含有させてもよい。ここで、Ｒ１、Ｒ２はそれぞれ、直鎖、分鎖、または環状構造をもつ炭素数が１２〜２４の飽和または不飽和脂肪族部分であり、Ｒ３、Ｒ４はそれぞれ、エトキシ部分、プロポキシ部分、またはそれらの混合物である。
【化５】
2009531565.tif 000031
【手続補正１１】
【補正対象書類名】明細書
【補正対象項目名】０１３５
【補正方法】変更
【補正の内容】
【０１３５】
【図１】実施例４〜６で用いた材料の粒度を示す０．４５乗の曲線グラフである。
【図２】本発明における試験の実施に用いたスタティック型インライン混合装置の概略図である。
【手続補正１２】
【補正対象書類名】図面
【補正対象項目名】全図
【補正方法】変更
【補正の内容】
【図１】
2009531565.tif 000032
【図２】
2009531565.tif 000033
【国際調査報告】
2009531565.tif 000034